(57)【特許請求の範囲】
【請求項１】
エチレン性不飽和二重結合を有する酸基含有単量体を含有する単量体成分(I)および単量体成分(II)を多段乳化重合させてエマルション粒子を含有する水性樹脂分散体を製造する方法であって、単量体成分(I)の量を多段乳化重合に使用される全単量体成分の３５〜８０質量％となるように調整して単量体成分(I)をｐＨ１〜５の状態で乳化重合させる際に、単量体成分(I)として、アルキル（メタ）アクリレートからなる単量体成分(Ia)と、エチレン性不飽和二重結合を有する酸基含有単量体を含むエチレン性不飽和二重結合含有単量体を含有する単量体成分(Ib)とを用い、単量体成分(Ia)を乳化重合させた後、単量体成分(Ib)を乳化重合させ、当該乳化重合によって得られた樹脂エマルション(I)のｐＨを６〜１０に調整した後、エチレン性不飽和二重結合含有単量体を含有する単量体成分(II)を多段乳化重合に使用される全単量体成分の２０〜６５質量％の量で樹脂エマルション(I)に添加して乳化重合させ、当該乳化重合によって得られた樹脂エマルション(II)のｐＨを０．５〜２だけ高くすることを特徴とする水性樹脂分散体の製造方法。
【請求項２】
単量体成分(II)に用いられるエチレン性不飽和二重結合含有単量体が水酸基含有（メタ）アクリレートおよび（メタ）アクリロイル基含有ピペリジン化合物を含有する請求項１に記載の水性樹脂分散体の製造方法。
【請求項３】
単量体成分(I)および単量体成分(II)を多段乳化重合させてエマルション粒子を含有する水性樹脂分散体を製造する方法であって、単量体成分(I)がエチレン性不飽和二重結合を有する酸基含有単量体、メチル（メタ）アクリレートおよび２−エチルヘキシル（メタ）アクリレートからなる単量体成分であり、単量体成分(II)がメチル（メタ）アクリレート、２−エチルヘキシル（メタ）アクリレートおよび（メタ）アクリロイル基含有ピペリジン化合物からなる単量体成分であり、単量体成分(I)の量を多段乳化重合に使用される全単量体成分の３５〜８０質量％となるように調整し、単量体成分(I)をｐＨ１〜５の状態で乳化重合させ、当該乳化重合によって得られた樹脂エマルション(I)のｐＨを６〜１０に調整した後、多段乳化重合に使用される全単量体成分の２０〜６５質量％の量の単量体成分(II)を樹脂エマルション(I)に添加し、単量体成分(II)を乳化重合させ、当該乳化重合によって得られた樹脂エマルション(II)のｐＨを０．５〜２だけ高くすることを特徴とする水性樹脂分散体の製造方法。
【請求項４】
エチレン性不飽和二重結合を有する酸基含有単量体を含有する単量体成分(I)と単量体成分(II)とを多段乳化重合させてエマルション粒子を含有する水性樹脂分散体を製造する方法であって、単量体成分(I)がエチレン性不飽和二重結合を有する酸基含有単量体、アルキル（メタ）アクリレートおよびスチレン系単量体を含有する単量体成分であり、単量体成分(II)がアルキル（メタ）アクリレートおよびエチレン性不飽和二重結合を有するシラン基含有単量体を含有する単量体成分であり、単量体成分(I)の量を多段乳化重合に使用される全単量体成分の３５〜８０質量％となるように調整し、単量体成分(I)をｐＨ１〜５の状態で乳化重合させ、当該乳化重合によって得られた樹脂エマルション(I)のｐＨを６〜１０に調整した後、多段乳化重合に使用される全単量体成分の２０〜６５質量％の量の単量体成分(II)を樹脂エマルション(I)に添加し、単量体成分(II)を乳化重合させ、当該乳化重合によって得られた樹脂エマルション(II)のｐＨを０．５〜２だけ高くすることを特徴とする水性樹脂分散体の製造方法。
【請求項５】
前記単量体成分(I)がエチレン性不飽和二重結合を有する酸基含有単量体、シクロヘキシル（メタ）アクリレート、メチル（メタ）アクリレート、２−エチルヘキシル（メタ）アクリレートおよびスチレン系単量体を含有する単量体成分であり、前記単量体成分(II)がシクロヘキシル（メタ）アクリレート、ブチル（メタ）アクリレートおよびエチレン性不飽和二重結合を有するシラン基含有単量体を含有する単量体成分である請求項４に記載の水性樹脂分散体の製造方法。
【発明の詳細な説明】
【技術分野】
【０００１】
本発明は、水性樹脂分散体の製造方法に関する。さらに詳しくは、本発明は、例えば、塗料、コーティング剤などの用途に有用な水性樹脂分散体の製造方法に関する。
【背景技術】
【０００２】
近年、大気中への揮発性有機化合物の放出などによる環境の悪化を回避する観点から、水性樹脂分散体を含有する水系塗料が用いられている。しかし、水系塗料は、溶媒として水が用いられていることから、一般に有機溶媒系塗料と対比して、形成される塗膜の耐候性が劣る。耐候性および鉛直方向で塗膜を形成させた場合であっても塗膜が流下することを防止する性質（以下、パターン保持性という）に優れた塗膜を形成する水性樹脂分散体の製造方法として、水性樹脂分散体に含まれるエマルション粒子を構成する重合体の原料として用いられる単量体成分における酸基含有単量体の含有率を０．３質量％以下に調整する水性樹脂分散体の製造方法が提案されている（例えば、特許文献１参照）。
【０００３】
前記水性樹脂分散体の製造方法によれば、耐候性およびパターン保持性に優れた塗膜を形成することができる。しかし、最近ではパターン保持性、耐候性および耐変色性に優れた塗膜を厚膜で形成する水性樹脂分散体の開発が望まれている。
【先行技術文献】
【特許文献】
【０００４】
【特許文献１】特開２０１４−０３１４５６号公報
【発明の概要】
【発明が解決しようとする課題】
【０００５】
本発明は、前記従来技術に鑑みてなされたものであり、パターン保持性、耐候性および耐変色性に優れた塗膜を厚膜で形成する水性樹脂分散体の製造方法を提供することを課題とする。
【課題を解決するための手段】
【０００６】
本発明は、
（１）  エチレン性不飽和二重結合を有する酸基含有単量体を含有する単量体成分(I)および単量体成分(II)を多段乳化重合させてエマルション粒子を含有する水性樹脂分散体を製造する方法であって、単量体成分(I)の量を多段乳化重合に使用される全単量体成分の３５〜８０質量％となるように調整して単量体成分(I)をｐＨ１〜５の状態で乳化重合させる際に、単量体成分(I)として、アルキル（メタ）アクリレートからなる単量体成分(Ia)と、エチレン性不飽和二重結合を有する酸基含有単量体を含むエチレン性不飽和二重結合含有単量体を含有する単量体成分(Ib)とを用い、単量体成分(Ia)を乳化重合させた後、単量体成分(Ib)を乳化重合させ、当該乳化重合によって得られた樹脂エマルション(I)のｐＨを６〜１０に調整した後、水酸基含有（メタ）アクリレートおよび（メタ）アクリロイル基含有ピペリジン化合物を含むエチレン性不飽和二重結合含有単量体を含有する単量体成分(II)を多段乳化重合に使用される全単量体成分の２０〜６５質量％の量で樹脂エマルション(I)に添加して乳化重合させ、当該乳化重合によって得られた樹脂エマルション(II)のｐＨを０．５〜２だけ高くすることを特徴とする水性樹脂分散体の製造方法、
（２）  単量体成分(II)に用いられるエチレン性不飽和二重結合含有単量体が水酸基含有（メタ）アクリレートおよび（メタ）アクリロイル基含有ピペリジン化合物を含有する前記（１）に記載の水性樹脂分散体の製造方法、
（３）  単量体成分(I)および単量体成分(II)を多段乳化重合させてエマルション粒子を含有する水性樹脂分散体を製造する方法であって、単量体成分(I)がエチレン性不飽和二重結合を有する酸基含有単量体、メチル（メタ）アクリレートおよび２−エチルヘキシル（メタ）アクリレートからなる単量体成分であり、単量体成分(II)がメチル（メタ）アクリレート、２−エチルヘキシル（メタ）アクリレートおよび（メタ）アクリロイル基含有ピペリジン化合物からなる単量体成分であり、単量体成分(I)の量を多段乳化重合に使用される全単量体成分の３５〜８０質量％となるように調整し、単量体成分(I)をｐＨ１〜５の状態で乳化重合させ、当該乳化重合によって得られた樹脂エマルション(I)のｐＨを６〜１０に調整した後、多段乳化重合に使用される全単量体成分の２０〜６５質量％の量の単量体成分(II)を樹脂エマルション(I)に添加し、単量体成分(II)を乳化重合させ、当該乳化重合によって得られた樹脂エマルション(II)のｐＨを０．５〜２だけ高くすることを特徴とする水性樹脂分散体の製造方法、
（４）  エチレン性不飽和二重結合を有する酸基含有単量体を含有する単量体成分(I)と単量体成分(II)とを多段乳化重合させてエマルション粒子を含有する水性樹脂分散体を製造する方法であって、単量体成分(I)がエチレン性不飽和二重結合を有する酸基含有単量体、アルキル（メタ）アクリレートおよびスチレン系単量体を含有する単量体成分であり、単量体成分(II)がアルキル（メタ）アクリレートおよびエチレン性不飽和二重結合を有するシラン基含有単量体を含有する単量体成分であり、単量体成分(I)の量を多段乳化重合に使用される全単量体成分の３５〜８０質量％となるように調整し、単量体成分(I)をｐＨ１〜５の状態で乳化重合させ、当該乳化重合によって得られた樹脂エマルション(I)のｐＨを６〜１０に調整した後、多段乳化重合に使用される全単量体成分の２０〜６５質量％の量の単量体成分(II)を樹脂エマルション(I)に添加し、単量体成分(II)を乳化重合させ、当該乳化重合によって得られた樹脂エマルション(II)のｐＨを０．５〜２だけ高くすることを特徴とする水性樹脂分散体の製造方法、および
（５）  前記単量体成分(I)がエチレン性不飽和二重結合を有する酸基含有単量体、シクロヘキシル（メタ）アクリレート、メチル（メタ）アクリレート、２−エチルヘキシル（メタ）アクリレートおよびスチレン系単量体を含有する単量体成分であり、前記単量体成分(II)がシクロヘキシル（メタ）アクリレート、ブチル（メタ）アクリレートおよびエチレン性不飽和二重結合を有するシラン基含有単量体を含有する単量体成分である前記（４）に記載の水性樹脂分散体の製造方法
に関する。
【発明の効果】
【０００７】
本発明の水性樹脂分散体の製造方法によれば、パターン保持性、耐候性および耐変色性に優れた塗膜を厚膜で形成する水性樹脂分散体を得ることができる。
【発明を実施するための形態】
【０００８】
本発明の水性樹脂分散体の製造方法は、前記したように、エマルション粒子を含有する水性樹脂分散体を製造する方法であり、単量体成分として酸基含有単量体を含有する単量体成分(I)と単量体成分(II)とを用い、単量体成分(I)の量を多段乳化重合に使用される全単量体成分の３５〜８０質量％となるように調整し、単量体成分(I)をｐＨ１〜５の状態で乳化重合させ、当該乳化重合によって得られた樹脂エマルション(I)のｐＨを６〜１０に調整した後、多段乳化重合に使用される全単量体成分の２０〜６５質量％の量の単量体成分(II)を樹脂エマルション(I)に添加し、単量体成分(II)を乳化重合させ、当該乳化重合によって得られた樹脂エマルション(II)のｐＨを０．５〜２だけ高くすることを特徴とする。
【０００９】
本発明の水性樹脂分散体の製造方法では、前記操作が採られていることから、パターン保持性、耐候性および耐変色性に優れた塗膜を厚膜で形成する水性樹脂分散体を得ることができる。
【００１０】
本発明においては、単量体成分(I)の乳化重合の際に、酸基含有単量体を含有する単量体成分(I)が用いられる。
【００１１】
酸基含有単量体としては、例えば、アクリル酸、メタクリル酸、マレイン酸、フマル酸、クロトン酸、イタコン酸、シトラコン酸、無水マレイン酸、マレイン酸モノメチルエステル、マレイン酸モノブチルエステル、イタコン酸モノメチルエステル、イタコン酸モノブチルエステル、ビニル安息香酸などのカルボキシル基含有脂肪族系単量体などが挙げられるが、本発明は、かかる例示のみに限定されるものではない。これらの酸基含有単量体は、それぞれ単独で用いてもよく、２種類以上を併用してもよい。これらの酸基含有単量体のなかでは、パターン保持性、耐候性および耐変色性に優れた塗膜を厚膜で形成させる観点から、アクリル酸、メタクリル酸およびイタコン酸が好ましく、アクリル酸およびメタクリル酸がより好ましい。
【００１２】
単量体成分(I)における酸基含有単量体の含有率は、耐変色性に優れた塗膜を厚膜で形成させる観点から、好ましくは０．３質量％以上、より好ましくは０．５質量％以上、さらに好ましくは１質量％以上であり、パターン保持性に優れた塗膜を形成させる観点から、好ましくは１０質量％以下、より好ましくは８質量％以下、さらに好ましくは６質量％以下、さらに一層好ましくは５質量％以下である。また、単量体成分(I)における酸基含有単量体以外の単量体の含有率は、パターン保持性に優れた塗膜を形成させる観点から、好ましくは９０質量％以上、より好ましくは９２質量％以上、さらに好ましくは９４質量％以上、さらに一層好ましくは９５質量％以上であり、耐変色性に優れた塗膜を厚膜で形成させる観点から、好ましくは９９．７質量％以下、より好ましくは９９．５質量％以下、さらに好ましくは９９質量％以下である。
【００１３】
酸基含有単量体以外の単量体としては、単官能単量体および多官能単量体が挙げられる。単官能単量体および多官能単量体は、それぞれ単独で用いてもよく、併用してもよい。
【００１４】
単官能単量体としては、例えば、エチレン性不飽和二重結合含有単量体が挙げられるが、本発明は、かかる例示のみに限定されるものではない。
【００１５】
エチレン性不飽和二重結合含有単量体としては、例えば、アルキル（メタ）アクリレート、水酸基含有（メタ）アクリレート、ピペリジル基含有単量体、オキソ基含有単量体、フッ素原子含有単量体、窒素原子含有単量体、エポキシ基含有単量体、アルコキシアルキル（メタ）アクリレート、シラン基含有単量体、カルボニル基含有単量体、アジリジニル基含有単量体、スチレン系単量体、アラルキル（メタ）アクリレートなどが挙げられるが、本発明は、かかる例示のみに限定されるものではない。これらのエチレン性不飽和二重結合含有単量体は、それぞれ単独で用いてもよく、２種類以上を併用してもよい。
【００１６】
本発明において、「（メタ）アクリレート」は、「アクリレート」または「メタクリレート」を意味し、「（メタ）アクリル」は、「アクリル」または「メタクリル」を意味する。
【００１７】
アルキル（メタ）アクリレートとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｓｅｃ−ブチル（メタ）アクリレート、２−エチルヘキシル（メタ）アクリレート、ｎ−オクチル（メタ）アクリレート、トリデシル（メタ）アクリレート、シクロヘキシル（メタ）アクリレート、ｎ−ラウリル（メタ）アクリレート、ドデシル（メタ）アクリレート、ステアリル（メタ）アクリレート、イソボルニルメタクリレートなどのエステル基の炭素数が１〜１８のアルキル（メタ）アクリレートなどが挙げられるが、本発明は、かかる例示のみに限定されるものではない。これらの単量体は、それぞれ単独で用いてもよく、２種以上を併用してもよい。なお、本発明においては、アルキル（メタ）アクリレートは、脂環構造を有する（メタ）アクリレートを包含する概念のものである。
【００１８】
水酸基含有（メタ）アクリレートとしては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレートなどのエステル基の炭素数が１〜１８の水酸基含有（メタ）アクリレートなどが挙げられるが、本発明は、かかる例示のみに限定されるものではない。これらの水酸基含有（メタ）アクリレートは、それぞれ単独で用いてもよく、２種類以上を併用してもよい。
【００１９】
ピペリジル基含有単量体としては、例えば、４−（メタ）アクリロイルオキシ−２，２，６，６−テトラメチルピペリジン、４−（メタ）アクリロイルアミノ−２，２，６，６−テトラメチルピペリジン、４−（メタ）アクリロイルオキシ−１，２，２，６，６−ペンタメチルピペリジン、４−（メタ）アクリロイル−１−メトキシ−２，２，６，６−テトラメチルピペリジン、４−シアノ−４−（メタ）アクリロイルオキシ−２，２，６，６−テトラメチルピペリジン、１−（メタ）アクリロイル−４−（メタ）アクリロイルアミノ−２，２，６，６−テトラメチルピペリジン、４−クロトノイルアミノ−２，２，６，６−テトラメチルピペリジン、４−（メタ）アクリロイルアミノ−１，２，２，６，６−ペンタメチルピペリジン、４−シアノ−４−（メタ）アクリロイルアミノ−２，２，６，６−テトラメチルピペリジン、４−クロトノイルオキシ−２，２，６，６−テトラメチルピペリジン、１−（メタ）アクリロイル−４−シアノ−４−（メタ）アクリロイルアミノ−２，２，６，６−テトラメチルピペリジン、１−クロトノイル−４−クロトノイルオキシ−２，２，６，６−テトラメチルピペリジンなどが挙げられるが、本発明は、かかる例示のみに限定されるものではない。これらの単量体は、それぞれ単独で用いてもよく、２種類以上を併用してもよい。
【００２０】
オキソ基含有単量体としては、例えば、エチレングリコール（メタ）アクリレート、エチレングリコールメトキシ（メタ）アクリレート、ジエチレングリコール（メタ）アクリレート、ジエチレングリコールメトキシ（メタ）アクリレートなどの（ジ）エチレングリコール（メトキシ）（メタ）アクリレートなどが挙げられるが、本発明は、かかる例示のみに限定されるものではない。これらのオキソ基含有単量体は、それぞれ単独で用いてもよく、２種類以上を併用してもよい。
【００２１】
フッ素原子含有単量体としては、例えば、トリフルオロエチル（メタ）アクリレート、テトラフルオロプロピル（メタ）アクリレート、オクタフルオロペンチル（メタ）アクリレートなどのエステル基の炭素数が２〜６のフッ素原子含有アルキル（メタ）アクリレートなどが挙げられるが、本発明は、かかる例示のみに限定されるものではない。これらのフッ素原子含有単量体は、それぞれ単独で用いてもよく、２種類以上を併用してもよい。
【００２２】
窒素原子含有単量体としては、例えば、（メタ）アクリルアミド、Ｎ−モノメチル（メタ）アクリルアミド、Ｎ−モノエチル（メタ）アクリルアミド、Ｎ，Ｎ−ジメチル（メタ）アクリルアミド、Ｎ−ｎ−プロピル（メタ）アクリルアミド、Ｎ−イソプロピル（メタ）アクリルアミド、メチレンビス（メタ）アクリルアミド、Ｎ−メチロール（メタ）アクリルアミド、Ｎ−ブトキシメチル（メタ）アクリルアミド、ジメチルアミノエチル（メタ）アクリルアミド、Ｎ，Ｎ−ジメチルアミノプロピルアクリルアミド、ジアセトンアクリルアミドなどのアクリルアミド化合物、ジメチルアミノエチル（メタ）アクリレート、ジエチルアミノエチル（メタ）アクリレートなどの窒素原子含有（メタ）アクリレート化合物、Ｎ−ビニルピロリドン、（メタ）アクリロニトリルなどが挙げられるが、本発明は、かかる例示のみに限定されるものではない。これらの窒素原子含有単量体は、それぞれ単独で用いてもよく、２種類以上を併用してもよい。
【００２３】
エポキシ基含有単量体としては、例えば、グリシジル（メタ）アクリレート、α−メチルグリシジル（メタ）アクリレート、グリシジルアリルエーテルなどのエポキシ基含有（メタ）アクリレートなどが挙げられるが、本発明は、かかる例示のみに限定されるものではない。これらのエポキシ基含有単量体は、それぞれ単独で用いてもよく、２種類以上を併用してもよい。
【００２４】
アルコキシアルキル（メタ）アクリレートとしては、例えば、メトキシエチル（メタ）アクリレート、メトキシブチル（メタ）アクリレート、エトキシブチル（メタ）アクリレート、トリメチロールプロパントリプロポキシ（メタ）アクリレートなどが挙げられるが、本発明は、かかる例示のみに限定されるものではない。これらのアルコキシアルキル（メタ）アクリレートは、それぞれ単独で用いてもよく、２種類以上を併用してもよい。
【００２５】
シラン基含有単量体としては、例えば、ビニルトリメトキシシラン、ビニルトリエトキシシラン、ビニルトリ（メトキシエトキシ）シラン、γ−（メタ）アクリロイルオキシプロピルトリメトキシシラン、２−スチリルエチルトリメトキシシラン、ビニルトリクロロシラン、γ−（メタ）アクリロイルオキシプロピルヒドロキシシラン、γ−（メタ）アクリロイルオキシプロピルメチルヒドロキシシランなどが挙げられるが、本発明は、かかる例示のみに限定されるものではない。これらのシラン基含有単量体は、それぞれ単独で用いてもよく、２種類以上を併用してもよい。
【００２６】
カルボニル基含有単量体としては、例えば、アクロレイン、ホウミルスチロール、ビニルエチルケトン、（メタ）アクリルオキシアルキルプロペナール、アセトニル（メタ）アクリレート、ジアセトン（メタ）アクリレート、２−ヒドロキシプロピル（メタ）アクリレートアセチルアセテート、ブタンジオール−１，４−アクリレートアセチルアセテート、２−（アセトアセトキシ）エチル（メタ）アクリレートなどが挙げられるが、本発明は、かかる例示のみに限定されるものではない。これらのカルボニル基含有単量体は、それぞれ単独で用いてもよく、２種類以上を併用してもよい。
【００２７】
アジリジニル基含有単量体としては、例えば、（メタ）アクリロイルアジリジン、（メタ）アクリル酸２−アジリジニルエチルなどが挙げられるが、本発明は、かかる例示のみに限定されるものではない。これらのアジリジニル基含有単量体は、それぞれ単独で用いてもよく、２種類以上を併用してもよい。
【００２８】
スチレン系単量体としては、例えば、スチレン、α−メチルスチレン、ｐ−メチルスチレン、ｔｅｒｔ−メチルスチレン、クロロスチレン、ビニルトルエンなどが挙げられるが、本発明は、かかる例示のみに限定されるものではない。これらの単量体は、それぞれ単独で用いてもよく、２種類以上を併用してもよい。スチレン系単量体は、ベンゼン環にメチル基、ｔｅｒｔ−ブチル基などのアルキル基、ニトロ基、ニトリル基、アルコキシル基、アシル基、スルホン基、ヒドロキシル基、ハロゲン原子などの官能基が存在していてもよい。スチレン系単量体のなかでは、塗膜の耐候性を高める観点から、スチレンが好ましい。
【００２９】
アラルキル（メタ）アクリレートとしては、例えば、ベンジル（メタ）アクリレート、フェニルエチル（メタ）アクリレート、メチルベンジル（メタ）アクリレート、ナフチルメチル（メタ）アクリレートなどの炭素数が７〜１８のアラルキル基を有するアラルキル（メタ）アクリレートなどが挙げられるが、本発明は、かかる例示のみに限定されるものではない。これらのアラルキル（メタ）アクリレートは、それぞれ単独で用いてもよく、２種類以上を併用してもよい。
【００３０】
多官能単量体としては、例えば、エチレングリコールジ（メタ）アクリレート、プロピレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、エチレンオキシド変性１，６−ヘキサンジオールジ（メタ）アクリレート、１，９−ノナンジオールジ（メタ）アクリレート、プロピレンオキシド変性ネオペンチルグリコールジ（メタ）アクリレート、トリプロピレングリコールジ（メタ）アクリレートなどの炭素数１〜１０の多価アルコールのジ（メタ）アクリレート；エチレンオキシドの付加モル数が２〜５０のポリエチレングリコールジ（メタ）アクリレート、プロピレンオキシドの付加モル数が２〜５０のポリプロピレングリコールジ（メタ）アクリレート、トリプロピレングリコールジ（メタ）アクリレートなどの炭素数２〜４のアルキレンオキシド基の付加モル数が２〜５０であるアルキルジ（メタ）アクリレート；エトキシ化グリセリントリ（メタ）アクリレート、プロピレンオキシド変性グリセロールトリ（メタ）アクリレート、エチレンオキシド変性トリメチロールプロパントリ（メタ）アクリレート、トリメチロールプロパントリ（メタ）アクリレート、ペンタエリスリトールモノヒドロキシトリ（メタ）アクリレート、トリメチロールプロパントリエトキシトリ（メタ）アクリレートなどの炭素数１〜１０の多価アルコールのトリ（メタ）アクリレート；ペンタエリスリトールテトラ（メタ）アクリレート、ジペンタエリスリトールテトラ（メタ）アクリレート、ジトリメチロールプロパンテトラ（メタ）アクリレートなどの炭素数１〜１０の多価アルコールのテトラ（メタ）アクリレート；ペンタエリスリトールペンタ（メタ）アクリレート、ジペンタエリスリトール（モノヒドロキシ）ペンタ（メタ）アクリレートなどの炭素数１〜１０の多価アルコールのペンタ（メタ）アクリレート；ペンタエリスリトールヘキサ（メタ）アクリレートなどの炭素数１〜１０の多価アルコールのヘキサ（メタ）アクリレート；ビスフェノールＡジ（メタ）アクリレート、２−（２’−ビニルオキシエトキシエチル）（メタ）アクリレート、エポキシ（メタ）アクリレートなどのエポキシ基含有（メタ）アクリレート；ウレタン（メタ）アクリレートなどの多官能（メタ）アクリレートなどが挙げられるが、本発明は、かかる例示のみに限定されるものではない。これらの多官能単量体は、それぞれ単独で用いてもよく、２種類以上を併用してもよい。
【００３１】
単量体成分(I)に用いられる単官能単量体のなかでは、パターン保持性、耐候性および耐変色性に優れた塗膜を厚膜で形成させる観点から、アルキル（メタ）アクリレート、水酸基含有（メタ）アクリレートおよびスチレン系単量体が好ましく、アルキル（メタ）アクリレートおよびスチレン系単量体がより好ましく、アルキル（メタ）アクリレートがさらに好ましい。アルキル（メタ）アクリレートのなかでは、パターン保持性、耐候性および耐変色性に優れた塗膜を厚膜で形成させる観点から、アルキル基の炭素数が１〜１２であるアルキル（メタ）アクリレートが好ましく、アルキル基の炭素数が１〜８であるアルキル（メタ）アクリレートがより好ましい。スチレン系単量体のなかでは、パターン保持性、耐候性および耐変色性に優れた塗膜を厚膜で形成させる観点から、スチレンが好ましい。
【００３２】
単量体成分(I)の量は、多段乳化重合に使用される全単量体成分の３５〜８０質量％となるように調整する。単量体成分(I)の量は、パターン保持性、耐候性および耐変色性に優れた塗膜を厚膜で形成させる観点から、多段乳化重合に使用される全単量体成分の３５質量％以上、好ましくは４０質量％以上であり、パターン保持性、耐候性および耐変色性に優れた塗膜を厚膜で形成させる観点から、８０質量％以下、好ましくは７５質量％以下、さらに好ましくは７０質量％以下である。
【００３３】
単量体成分(I)の乳化重合法としては、例えば、酸基含有単量体を含有する単量体成分(I)を乳化重合させる１段の乳化重合法（以下、１段乳化重合法という）、単量体成分(I)として酸基含有単量体を含有していてもよい単量体成分(Ia)および酸基含有単量体を含有する単量体成分(Ib)を用い、単量体成分(Ia)を乳化重合させた後、単量体成分(Ib)を乳化重合させる２段の乳化重合法（以下、２段乳化重合法という）などが挙げられるが、本発明は、かかる例示のみに限定されるものではない。これらの乳化重合法のなかでは、パターン保持性、耐候性および耐変色性に優れた塗膜を厚膜で形成させる観点から、２段乳化重合法が好ましい。
【００３４】
まず、単量体成分(I)の乳化重合を１段乳化重合法によって乳化重合させる方法について説明する。
【００３５】
１段乳化重合法においては、ｐＨ１〜５の状態で単量体成分(I)を乳化重合させる。単量体成分(I)を乳化重合させる際のｐＨは、パターン保持性、耐候性および耐変色性に優れた塗膜を厚膜で形成させる観点から、１以上、好ましくは１．５以上、より好ましくは２以上、さらに好ましくは２．５以上であり、パターン保持性、耐候性および耐変色性に優れた塗膜を厚膜で形成させる観点から、５以下、好ましくは４．５以下、より好ましくは４以下、さらに好ましくは３．５以下、さらに一層好ましくは３以下である。
【００３６】
単量体成分(I)を乳化重合させる際のｐＨを調整する方法としては、例えば、乳化重合の際に使用される媒体のｐＨを調整する方法、単量体成分(I)に使用される単量体の種類および量を選択することによってｐＨを調整する方法、単量体成分(I)と媒体とを混合した後、得られた混合物のｐＨをｐＨ調整剤で調整する方法などが挙げられるが、本発明は、かかる例示のみに限定されるものではない。
【００３７】
単量体成分(I)を乳化重合させる方法としては、例えば、メタノールなどの低級アルコールなどの水溶性有機溶媒と水とを含む水性媒体、水などの媒体中に乳化剤を溶解させ、撹拌下で単量体成分および重合開始剤を滴下させる方法、乳化剤および水を用いてあらかじめ乳化させておいた単量体成分を水または水性媒体中に滴下させる方法などが挙げられるが、本発明は、かかる方法のみに限定されるものではない。なお、媒体の量は、得られる水性樹脂分散体に含まれる不揮発分量を考慮して適宜設定すればよい。媒体は、あらかじめ反応容器に仕込んでおいてもよく、あるいはプレエマルションとして使用してもよい。また、媒体は、必要により、単量体成分を乳化重合させ、水性樹脂分散体を製造しているときに用いてもよい。
【００３８】
単量体成分を乳化重合させる際には、単量体成分、乳化剤および媒体を混合した後に乳化重合を行なってもよく、単量体成分、乳化剤および媒体を攪拌することによって乳化させ、プレエマルションを調製した後に乳化重合を行なってもよく、あるいは単量体成分、乳化剤および媒体のうちの少なくとも１種類とその残部のプレエマルションとを混合して乳化重合を行なってもよい。単量体成分、乳化剤および媒体は、それぞれ一括添加してもよく、分割添加してもよく、あるいは連続滴下してもよい。
【００３９】
乳化剤としては、アニオン性乳化剤、ノニオン性乳化剤、カチオン性乳化剤、両性乳化剤、高分子乳化剤などが挙げられ、これらの乳化剤は、それぞれ単独で用いてもよく、２種類以上を併用してもよい。
【００４０】
アニオン性乳化剤としては、例えば、アンモニウムドデシルサルフェート、ナトリウムドデシルサルフェートなどのアルキルサルフェート塩；アンモニウムドデシルスルホネート、ナトリウムドデシルスルホネート、ナトリウムアルキルジフェニルエーテルジスルホネートなどのアルキルスルホネート塩；アンモニウムドデシルベンゼンスルホネート、ナトリウムドデシルナフタレンスルホネートなどのアルキルアリールスルホネート塩；ポリオキシエチレンアルキルスルホネート塩；ポリオキシエチレンアルキルサルフェート塩；ポリオキシエチレンアルキルアリールサルフェート塩；ジアルキルスルホコハク酸塩；アリールスルホン酸−ホルマリン縮合物；アンモニウムラウリレート、ナトリウムステアリレートなどの脂肪酸塩；ビス（ポリオキシエチレン多環フェニルエーテル）メタクリレートスルホネート塩、プロペニル−アルキルスルホコハク酸エステル塩、（メタ）アクリル酸ポリオキシエチレンスルホネート塩、（メタ）アクリル酸ポリオキシエチレンホスフォネート塩、アリルオキシメチルアルキルオキシポリオキシエチレンのスルホネート塩などのアリル基を有する硫酸エステルまたはその塩；アリルオキシメチルアルコキシエチルポリオキシエチレンの硫酸エステル塩、ポリオキシアルキレンアルケニルエーテル硫酸アンモニウム塩などが挙げられるが、本発明は、かかる例示のみに限定されるものではない。
【００４１】
ノニオン性乳化剤としては、例えば、ポリオキシエチレンアルキルエーテル、ポリオキシエチレンアルキルアリールエーテル、ポリエチレングリコールとポリプロピレングリコールとの縮合物、ソルビタン脂肪酸エステル、ポリオキシエチレンソルビタン脂肪酸エステル、脂肪酸モノグリセライド、エチレンオキサイドと脂肪族アミンとの縮合生成物、アリルオキシメチルアルコキシエチルヒドロキシポリオキシエチレン、ポリオキシアルキレンアルケニルエーテルなどが挙げられるが、本発明は、かかる例示のみに限定されるものではない。
【００４２】
カチオン性乳化剤としては、例えば、ドデシルアンモニウムクロライドなどのアルキルアンモニウム塩などが挙げられるが、本発明は、かかる例示のみに限定されるものではない。
【００４３】
両性乳化剤としては、例えば、ベタインエステル型乳化剤などが挙げられるが、本発明は、かかる例示のみに限定されるものではない。
【００４４】
高分子乳化剤としては、例えば、ポリアクリル酸ナトリウムなどのポリ（メタ）アクリル酸塩；ポリビニルアルコール；ポリビニルピロリドン；ポリヒドロキシエチルアクリレートなどのポリヒドロキシアルキル（メタ）アクリレート；これらの重合体を構成する単量体のうちの１種類以上を共重合成分とする共重合体などが挙げられるが、本発明は、かかる例示のみに限定されるものではない。
【００４５】
また、前記乳化剤として、耐候性を向上させる観点から、重合性基を有する乳化剤、すなわち、いわゆる反応性乳化剤が好ましく、環境保護の観点から、非ノニルフェニル型の乳化剤が好ましい。
【００４６】
反応性乳化剤としては、例えば、プロペニル−アルキルスルホコハク酸エステル塩、（メタ）アクリル酸ポリオキシエチレンスルホネート塩、（メタ）アクリル酸ポリオキシエチレンホスフォネート塩〔例えば、三洋化成工業（株）製、商品名：エレミノールＲＳ−３０など〕、ポリオキシエチレンアルキルプロペニルフェニルエーテルスルホネート塩〔例えば、第一工業製薬（株）製、商品名：アクアロンＢＣ−１０、アクアロンＨＳ−１０など〕、アリルオキシメチルアルキルオキシポリオキシエチレンのスルホネート塩〔例えば、第一工業製薬（株）製、商品名：アクアロンＫＨ−１０など〕、アリルオキシメチルノニルフェノキシエチルヒドロキシポリオキシエチレンのスルホネート塩〔例えば、（株）ＡＤＥＫＡ製、商品名：アデカリアソープＳＥ−１０など〕、アリルオキシメチルアルコキシエチルヒドロキシポリオキシエチレン硫酸エステル塩〔例えば、（株）ＡＤＥＫＡ製、商品名：アデカリアソープＳＲ−１０、ＳＲ−３０など〕、ビス（ポリオキシエチレン多環フェニルエーテル）メタクリレート化スルホネート塩〔例えば、日本乳化剤（株）製、商品名：アントックスＭＳ−６０など〕、アリルオキシメチルアルコキシエチルヒドロキシポリオキシエチレン〔例えば、（株）ＡＤＥＫＡ製、商品名：アデカリアソープＥＲ−２０など〕、ポリオキシエチレンアルキルプロペニルフェニルエーテル〔例えば、第一工業製薬（株）製、商品名：アクアロンＲＮ−２０など〕、アリルオキシメチルノニルフェノキシエチルヒドロキシポリオキシエチレン〔例えば、（株）ＡＤＥＫＡ製、商品名：アデカリアソープＮＥ−１０など）などが挙げられるが、本発明は、かかる例示のみに限定されるものではない。
【００４７】
乳化剤の量は、単量体成分１００質量部あたり、重合安定性を向上させる観点から、好ましくは０．５質量部以上、より好ましくは１質量部以上、さらに好ましくは２質量部以上、特に好ましくは３質量部以上であり、耐候性を向上させる観点から、好ましくは１０質量部以下、より好ましくは６質量部以下、さらに好ましくは５質量部以下、特に好ましくは４質量部以下である。
【００４８】
重合開始剤としては、例えば、アゾビスイソブチロニトリル、２，２−アゾビス（２−メチルブチロニトリル）、２，２−アゾビス（２，４−ジメチルバレロニトリル）、２，２−アゾビス（２―ジアミノプロパン）ハイドロクロライド、４，４−アゾビス（４−シアノ吉草酸）、２，２−アゾビス（２−メチルプロピオンアミジン）などのアゾ化合物；過硫酸アンモニウム、過硫酸カリウムなどの過硫酸塩；過酸化水素、ベンゾイルパーオキサイド、パラクロロベンゾイルパーオキサイド、ラウロイルパーオキサイド、過酸化アンモニウムなどの過酸化物などが挙げられるが、本発明は、かかる例示のみに限定されるものではない。これらの重合開始剤は、それぞれ単独で用いてもよく、２種類以上を併用してもよい。
【００４９】
重合開始剤の量は、単量体成分１００質量部あたり、重合速度を高め、未反応の単量体成分の残存量を低減させる観点から、好ましくは０．０５質量部以上、より好ましくは０．１質量部以上であり、耐候性を向上させる観点から、好ましくは１質量部以下、より好ましくは０．５質量部以下である。
【００５０】
重合開始剤の添加方法は、特に限定されない。その添加方法としては、例えば、一括仕込み、分割仕込み、連続滴下などが挙げられる。また、重合反応の終了時期を早める観点から、単量体成分を反応系内に添加する終了前またはその終了後に、重合開始剤の一部を添加してもよい。
【００５１】
なお、重合開始剤の分解を促進するために、例えば、亜硫酸水素ナトリウムなどの還元剤、硫酸第一鉄などの遷移金属塩などの重合開始剤の分解剤を反応系内に適量で添加してもよい。
【００５２】
また、重合体の重量平均分子量を調整するために、連鎖移動剤を用いることができる。連鎖移動剤としては、例えば、チオグリコール酸２−エチルヘキシル、ｔｅｒｔ−ドデシルメルカプタン、ｎ−オクチルメルカプタン、ｎ−ドデシルメルカプタン、メルカプト酢酸、メルカプトプロピオン酸、２−メルカプトエタノール、α−メチルスチレン、α−メチルスチレンダイマーなどが挙げられるが、本発明は、かかる例示のみに限定されるものではない。これらの連鎖移動剤は、それぞれ単独で用いてもよく、２種類以上を併用してもよい。連鎖移動剤の量は、エマルション粒子の重量平均分子量を調整する観点から、単量体成分１００質量部あたり、０．０１〜１０質量部であることが好ましい。
【００５３】
また、単量体成分を乳化重合させるとき、耐候性を向上させる観点から、シランカップリング剤を適量で用いてもよい。シランカップリング剤としては、例えば、（メタ）アクリロイル基、ビニル基、アリル基、プロペニル基などの重合性不飽和結合を有するシランカップリング剤などが挙げられるが、本発明は、かかる例示のみに限定されるものではない。
【００５４】
また、単量体成分(I)を乳化重合させる際には、必要により、キレート剤、造膜助剤、ｐＨ緩衝剤などの添加剤を反応系内に添加してもよい。添加剤の量は、その種類によって異なるので一概には決定することができないが、通常、単量体成分１００質量部あたり、好ましくは０．０１〜５質量部程度、より好ましくは０．１〜３質量部程度である。
【００５５】
単量体成分(I)を乳化重合させる際の雰囲気は、特に限定されないが、重合開始剤の効率を高める観点から、窒素ガスなどの不活性ガスであることが好ましい。
【００５６】
単量体成分(I)を乳化重合させる際の重合温度は、特に限定がないが、通常、好ましくは５０〜１００℃、より好ましくは６０〜８５℃である。重合温度は、一定であってもよく、重合反応の途中で変化させてもよい。
【００５７】
単量体成分(I)を乳化重合させる重合時間は、特に限定がなく、重合反応の進行状況に応じて適宜設定すればよいが、通常、２〜９時間程度である。
【００５８】
以上のようにして１段乳化重合で単量体成分(I)を乳化重合させることにより、樹脂エマルション(I)を得ることができる。樹脂エマルション(I)に含まれるエマルション粒子は、内層を構成する。
【００５９】
次に、単量体成分(I)を２段乳化重合法によって乳化重合させる方法について説明する。
【００６０】
単量体成分(I)の乳化重合を２段乳化重合法によって乳化重合させる場合、単量体成分(I)として、酸基含有単量体を含有していてもよい単量体成分(Ia)および酸基含有単量体を含有する単量体成分(Ib)を用い、単量体成分(Ia)を乳化重合させた後、単量体成分(Ib)を乳化重合させることにより、樹脂エマルション(I)を得ることができる。
【００６１】
単量体成分(Ia)に用いられる単量体としては、前記１段乳化重合法に用いられる単量体を挙げることができる。単量体成分(Ia)は、酸基含有単量体を含有していてもよく、酸基含有単量体を含有していなくてもよい。
【００６２】
単量体成分(Ia)としては、単官能単量体および多官能単量体が挙げられる。単官能単量体および多官能単量体は、それぞれ単独で用いてもよく、併用してもよい。
【００６３】
単量体成分(Ia)に用いられる単官能単量体としては、例えば、エチレン性不飽和二重結合含有単量体が挙げられるが、本発明は、かかる例示のみに限定されるものではない。エチレン性不飽和二重結合含有単量体としては、例えば、酸基含有単量体、アルキル（メタ）アクリレート、水酸基含有（メタ）アクリレート、ピペリジル基含有単量体、オキソ基含有単量体、フッ素原子含有単量体、窒素原子含有単量体、エポキシ基含有単量体、アルコキシアルキル（メタ）アクリレート、シラン基含有単量体、カルボニル基含有単量体、アジリジニル基含有単量体、スチレン系単量体、アラルキル（メタ）アクリレートなどの１段乳化重合法に用いられる単量体が挙げられるが、本発明は、かかる例示のみに限定されるものではない。これらのエチレン性不飽和二重結合含有単量体は、それぞれ単独で用いてもよく、２種類以上を併用してもよい。
【００６４】
単量体成分(Ia)のなかでは、パターン保持性、耐候性および耐変色性に優れた塗膜を厚膜で形成させる観点から、酸基含有単量体、アルキル（メタ）アクリレート、水酸基含有（メタ）アクリレートおよびスチレン系単量体が好ましく、アルキル（メタ）アクリレートおよびスチレン系単量体がより好ましく、アルキル（メタ）アクリレートがさらに好ましい。アルキル（メタ）アクリレートのなかでは、パターン保持性、耐候性および耐変色性に優れた塗膜を厚膜で形成させる観点から、アルキル基の炭素数が１〜１８のアルキル（メタ）アクリレートが好ましく、アルキル基の炭素数が４〜１２のアルキル（メタ）アクリレートがより好ましい。これらの単量体は、それぞれ単独で用いてもよく、２種類以上を併用してもよい。なお、本発明においては、アルキル（メタ）アクリレートは、前記したように、脂環構造を有する（メタ）アクリレートを包含する概念のものである。
【００６５】
単量体成分(Ia)を乳化重合させる方法は、１段乳化重合法と同様であることが好ましい。
【００６６】
単量体成分(Ia)を乳化重合させた後、単量体成分(Ib)を乳化重合させる。単量体成分(Ib)は、前記１段乳化重合法に用いられる単量体成分と同一である。したがって、単量体成分(Ib)には、前記１段乳化重合法と同様に酸基含有単量体を含有する単量体成分が用いられる。
【００６７】
単量体成分(Ib)を乳化重合させる方法は、１段乳化重合法と同様であることが好ましい。
【００６８】
なお、２段乳化重合法において、単量体成分(Ia)と単量体成分(Ib)との質量比〔単量体成分(Ia)／単量体成分(Ib)〕は、パターン保持性、耐候性および耐変色性に総合的に優れた塗膜を厚膜で形成させる観点から、好ましくは１５／８５〜６０／４０、より好ましくは２０／８０〜５５／４５である。
【００６９】
以上のようにして単量体成分(Ia)を乳化重合させた後、単量体成分(Ib)を乳化重合させる２段乳化重合法により、樹脂エマルション(I)を得ることができる。樹脂エマルション(I)に含まれるエマルション粒子は、前記したように、内層を構成する。
【００７０】
次に、前記で得られた樹脂エマルション(I)のｐＨを６〜１０に調整する。本発明では、樹脂エマルション(I)のｐＨを６〜１０に調整するという操作が採られていることから、単量体成分(I)に酸基含有単量体が含まれているが、パターン保持性、耐候性および耐変色性に優れた塗膜を厚膜で形成させることができる。
【００７１】
樹脂エマルション(I)のｐＨは、パターン保持性、耐候性および耐変色性に優れた塗膜を厚膜で形成させる観点から、６以上、好ましくは６．５以上、より好ましくは７以上、さらに好ましくは７．５以上であり、パターン保持性、耐候性および耐変色性に優れた塗膜を厚膜で形成させる観点から、１０以下、好ましくは９．５以下である。
【００７２】
樹脂エマルション(I)のｐＨは、例えば、樹脂エマルション(I)に塩基性化合物を添加することによって調整することができる。
【００７３】
塩基性化合物としては、例えば、アンモニア、水酸化ナトリウム、水酸化カリウムなどのアルカリ金属水酸化物、水酸化カルシウム、水酸化バリウムなどのアルカリ土類金属水酸化物、炭酸水素ナトリウム、モノメチルアミンなどのアミン化合物などが挙げられるが、本発明は、かかる例示のみに限定されるものではない。これらの塩基性化合物は、それぞれ単独で用いてもよく、２種類以上を併用してもよい。これらの塩基性化合物のなかでは、パターン保持性、耐候性および耐変色性に優れた塗膜を厚膜で形成させる観点から、アンモニアが好ましい。アンモニアは、通常、５〜３０質量％程度の水溶液の状態で用いることができる。
【００７４】
樹脂エマルション(I)のｐＨを調整する際、樹脂エマルション(I)の液温は、特に限定されないが、通常、室温〜９５℃程度であることが好ましい。
【００７５】
なお、本発明においては、内層を構成するエマルション粒子として、あらかじめ乳化重合させることによって得られたエマルション粒子を用い、当該エマルション粒子の存在下で単量体成分(I)の乳化重合を行なってもよい。このように乳化重合を行なった場合には、単量体成分(I)の乳化重合によって得られるエマルション粒子は、中心部に樹脂層を有し、その表面に単量体成分(I)の乳化重合によって得られる重合体からなる樹脂層が形成される。中心部に樹脂層を形成させる際の単量体成分および乳化重合方法は、単量体成分(I)の乳化重合または以下に述べる単量体成分(II)の乳化重合と同様であることが好ましい。
【００７６】
また、本発明においては、単量体成分(I)の乳化重合を行なった後、単量体成分(II)の乳化重合を行なう前に、必要により、中間層の樹脂層を形成させるために他の単量体成分の乳化重合を行なってもよい。このように中間層の樹脂層を形成させるために他の単量体成分の乳化重合を行なった場合には、得られるエマルション粒子は、内層と外層との間に中間層の樹脂層を有する。中間層の樹脂層を形成させる際の単量体成分および乳化重合方法は、単量体成分(I)の乳化重合と同様であることが好ましい。
【００７７】
単量体成分(II)の乳化重合を行なう際に用いられる樹脂エマションに含まれるエマルション粒子の表面には、単量体成分(I)からなる樹脂層が形成されていることが、パターン保持性、耐候性および耐変色性に優れた塗膜を厚膜で形成させる観点から好ましい。
【００７８】
次に、樹脂エマルション(I)のｐＨを所定値に調整した後、多段乳化重合に使用される全単量体成分の２０〜６５質量％の量の単量体成分(II)を樹脂エマルション(I)に添加し、単量体成分(II)を乳化重合させる。
【００７９】
本発明においては、単量体成分(I)の乳化重合における重合反応率が９０％以上、好ましくは９５％以上に到達した後に単量体成分(II)を乳化重合させることが、エマルション粒子内で層分離構造を形成させる観点から好ましい。
【００８０】
単量体成分(II)としては、単量体成分(I)の乳化重合の際に用いられる単官能単量体および多官能単量体を例示することができる。
【００８１】
単官能単量体のなかでは、パターン保持性、耐候性および耐変色性に優れた塗膜を厚膜で形成させる観点から、アルキル（メタ）アクリレート、水酸基含有（メタ）アクリレートおよびスチレン系単量体が好ましく、アルキル（メタ）アクリレートおよび水酸基含有（メタ）アクリレートがより好ましく、アルキル（メタ）アクリレートがさらに好ましい。アルキル（メタ）アクリレートのなかでは、パターン保持性、耐候性および耐変色性に優れた塗膜を厚膜で形成させる観点から、アルキル基の炭素数が１〜１２であるアルキル（メタ）アクリレートが好ましく、アルキル基の炭素数が１〜８であるアルキル（メタ）アクリレートがより好ましい。水酸基含有（メタ）アクリレートのなかでは、パターン保持性、耐候性および耐変色性に優れた塗膜を厚膜で形成させる観点から、ヒドロキシアルキル基の炭素数が２〜４であるヒドロキシアルキル(メタ)アクリレートが好ましい。
【００８２】
単量体成分(II)には、耐候性を向上させる観点から、紫外線安定性基含有単量体、紫外線吸収性基含有単量体などを含有させることが好ましい。これらの単量体のなかでは、パターン保持性、耐候性および耐変色性に優れた塗膜を厚膜で形成させる観点から、紫外線安定性基含有単量体が好ましい。
【００８３】
紫外線安定性基含有単量体としては、例えば、（メタ）アクリロイル基含有ピペリジン化合物などが挙げられる。（メタ）アクリロイル基含有ピペリジン化合物としては、例えば、４−（メタ）アクリロイルオキシ−２，２，６，６−テトラメチルピペリジン、４−（メタ）アクリロイルアミノ−２，２，６，６−テトラメチルピペリジン、４−（メタ）アクリロイルオキシ−１，２，２，６，６−ペンタメチルピペリジン、４−（メタ）アクリロイル−１−メトキシ−２，２，６，６−テトラメチルピペリジン、４−シアノ−４−（メタ）アクリロイルオキシ−２，２，６，６−テトラメチルピペリジン、１−（メタ）アクリロイル−４−（メタ）アクリロイルアミノ−２，２，６，６−テトラメチルピペリジン、４−クロトノイルアミノ−２，２，６，６−テトラメチルピペリジン、４−（メタ）アクリロイルアミノ−１，２，２，６，６−ペンタメチルピペリジン、４−シアノ−４−（メタ）アクリロイルアミノ−２，２，６，６−テトラメチルピペリジン、４−クロトノイルオキシ−２，２，６，６−テトラメチルピペリジン、１−（メタ）アクリロイル−４−シアノ−４−（メタ）アクリロイルアミノ−２，２，６，６−テトラメチルピペリジン、１−クロトノイル−４−クロトノイルオキシ−２，２，６，６−テトラメチルピペリジンなどの（メタ）アクリロイル基含有ピペリジン化合物などが挙げられるが、本発明は、かかる例示のみに限定されるものではない。これらの単量体は、それぞれ単独で用いてもよく、２種類以上を併用してもよい。これらの単量体のなかでは、耐候性、凍結流動保持性、パターン保持性および耐変形性に総合的に優れた塗膜を形成する観点から、４−（メタ）アクリロイルオキシ−２，２，６，６−テトラメチルピペリジン、４−（メタ）アクリロイルアミノ−２，２，６，６−テトラメチルピペリジン、４−（メタ）アクリロイルオキシ−１，２，２，６，６−ペンタメチルピペリジン、４−（メタ）アクリロイル−１−メトキシ−２，２，６，６−テトラメチルピペリジンなどの（メタ）アクリロイルオキシアミノ基含有ピペリジンが好ましい。
【００８４】
単量体成分(II)における紫外線安定性基含有単量体の含有率は、耐候性および耐変色性に優れた塗膜を形成させる観点から、好ましくは０．５質量％以上、より好ましくは１質量％以上、さらに好ましくは１．２質量％以上であり、パターン保持性に優れた塗膜を形成させる観点から、好ましくは８質量％以下、より好ましくは５質量％以下である。
【００８５】
紫外線吸収性基含有単量体としては、例えば、ベンゾトリアゾール系紫外線吸収性基含有単量体、ベンゾフェノン系紫外線吸収性基含有単量体などが挙げられるが、本発明は、かかる例示のみに限定されるものではない。これらの単量体は、それぞれ単独で用いてもよく、２種類以上を併用してもよい。
【００８６】
ベンゾトリアゾール系紫外線吸収性基含有単量体としては、例えば、２−［２’−ヒドロキシ−５’−（メタ）アクリロイルオキシメチルフェニル］−２Ｈ−ベンゾトリアゾール、２−［２’−ヒドロキシ−５’−（メタ）アクリロイルオキシエチルフェニル］−２Ｈ−ベンゾトリアゾール、２−［２’−ヒドロキシ−５’−（メタ）アクリロイルオキシメチルフェニル］−５−ｔｅｒｔ−ブチル−２Ｈ−ベンゾトリアゾール、２−［２’−ヒドロキシ−５’−（メタ）アクリロイルアミノメチル−５’−ｔｅｒｔ−オクチルフェニル］−２Ｈ−ベンゾトリアゾール、２−［２’−ヒドロキシ−５’−（メタ）アクリロイルオキシプロピルフェニル］−２Ｈ−ベンゾトリアゾール、２−［２’−ヒドロキシ−５’−（メタ）アクリロイルオキシヘキシルフェニル］−２Ｈ−ベンゾトリアゾール、２−［２’−ヒドロキシ−３’−ｔｅｒｔ−ブチル−５’−（メタ）アクリロイルオキシエチルフェニル］−２Ｈ−ベンゾトリアゾール、２−［２’−ヒドロキシ−３’−ｔｅｒｔ−ブチル−５’−（メタ）アクリロイルオキシエチルフェニル］−５−クロロ−２Ｈ−ベンゾトリアゾール、２−［２’−ヒドロキシ−５’−ｔｅｒｔ−ブチル−３’−（メタ）アクリロイルオキシエチルフェニル］−２Ｈ−ベンゾトリアゾール、２−［２’−ヒドロキシ−５’−（メタ）アクリロイルオキシエチルフェニル］−５−クロロ−２Ｈ−ベンゾトリアゾール、２−［２’−ヒドロキシ−５’−（メタ）アクリロイルオキシエチルフェニル］−５−シアノ−２Ｈ−ベンゾトリアゾール、２−［２’−ヒドロキシ−５′−（メタ）アクリロイルオキシエチルフェニル］−５−ｔｅｒｔ−ブチル−２Ｈ−ベンゾトリアゾール、２−［２’−ヒドロキシ−５’−（β−（メタ）アクリロイルオキシエトキシ）−３’−ｔｅｒｔ−ブチルフェニル］−４−ｔｅｒｔ−ブチル−２Ｈ−ベンゾトリアゾールなどが挙げられるが、本発明は、かかる例示のみに限定されるものではない。これらの単量体は、それぞれ単独で用いてもよく、２種類以上を併用してもよい。
【００８７】
ベンゾフェノン系紫外線吸収性基含有単量体としては、例えば、２−ヒドロキシ−４−（メタ）アクリロイルオキシベンゾフェノン、２−ヒドロキシ−４−［２−ヒドロキシ−３−（メタ）アクリロイルオキシ］プロポキシベンゾフェノン、２−ヒドロキシ−４−［２−（メタ）アクリロイルオキシ］エトキシベンゾフェノン、２−ヒドロキシ−４−［３−（メタ）アクリロイルオキシ−２−ヒドロキシプロポキシ］ベンゾフェノン、２−ヒドロキシ−３−ｔｅｒｔ−ブチル−４−［２−（メタ）アクリロイルオキシ］ブトキシベンゾフェノンなどが挙げられるが、本発明は、かかる例示のみに限定されるものではない。これらの単量体は、それぞれ単独で用いてもよく、２種類以上を併用してもよい。
【００８８】
単量体成分(II)における紫外線吸収性基含有単量体の含有率は、耐候性および耐変色性に優れた塗膜を形成させる観点から、好ましくは０．５質量％以上、より好ましくは１質量％以上、さらに好ましくは１．２質量％以上であり、パターン保持性に優れた塗膜を形成させる観点から、好ましくは８質量％以下、より好ましくは５質量％以下である。
【００８９】
また、単量体成分(II)における酸基含有単量体の含有率は、単量体成分(II)の重合安定性を向上させる観点から、好ましくは０．３質量％以下、さらに好ましくは０．１質量％以下、さらに一層好ましくは０．０５質量％以下、特に好ましくは０質量％である。酸基含有単量体としては、単量体成分(II)に使用される酸基含有単量体と同様のものを例示することができる。
【００９０】
単量体成分(II)の量は、多段乳化重合に使用される全単量体成分の２０〜６５質量％となるように調整する。単量体成分(II)の量は、パターン保持性、耐候性および耐変色性に優れた塗膜を厚膜で形成させる観点から、多段乳化重合に使用される全単量体成分の２０質量％以上、好ましくは２５質量％以上、より好ましくは３０質量％以上であり、パターン保持性、耐候性および耐変色性に優れた塗膜を厚膜で形成させる観点から、６５質量％以下、好ましくは６０質量％以下である。
【００９１】
単量体成分(II)を樹脂エマルション(I)に添加し、単量体成分(II)を乳化重合させる際、単量体成分(II)を乳化重合させる方法は、単量体成分(I)を乳化重合させる方法と同様であることが好ましい。
【００９２】
以上のようにして単量体成分(II)を樹脂エマルション(I)に添加し、単量体成分(II)を乳化重合させることにより、樹脂エマルション(II)を得ることができる。
【００９３】
次に、前記で得られた樹脂エマルション(II)のｐＨを高める。本発明においては、樹脂エマルション(II)のｐＨをさらに高くする点にも１つの大きな特徴がある。本発明では、当該操作が採られているので、パターン保持性、耐候性および耐変色性に優れた塗膜を厚膜で形成させることができる。
【００９４】
パターン保持性、耐候性および耐変色性に優れた塗膜を厚膜で形成させる観点から、樹脂エマルション(II)のｐＨを０．５〜２だけ高めることが好ましく、樹脂エマルション(II)のｐＨを０．８〜１．５だけ高めることがより好ましい。
【００９５】
樹脂エマルション(II)のｐＨは、例えば、樹脂エマルション(II)に塩基性化合物を添加することによって調整することができる。
【００９６】
塩基性化合物としては、樹脂エマルション(I)に用いられる塩基性化合物と同様のもを例示することができる。より具体的には、塩基性化合物としては、例えば、アンモニア、水酸化ナトリウム、水酸化カリウムなどのアルカリ金属水酸化物、水酸化カルシウム、水酸化バリウムなどのアルカリ土類金属水酸化物、炭酸水素ナトリウム、モノメチルアミンなどのアミン化合物などが挙げられるが、本発明は、かかる例示のみに限定されるものではない。これらの塩基性化合物は、それぞれ単独で用いてもよく、２種類以上を併用してもよい。これらの塩基性化合物のなかでは、パターン保持性、耐候性および耐変色性に優れた塗膜を厚膜で形成させる観点から、アンモニアが好ましい。アンモニアは、通常、５〜３０質量％程度の水溶液の状態で用いることができる。
【００９７】
樹脂エマルション(II)のｐＨを調整する際、樹脂エマルション(II)の液温は、特に限定されないが、通常、室温〜９５℃であることが好ましく、パターン保持性、耐候性および耐変色性に優れた塗膜を厚膜で形成させる観点から、５０〜９０℃であることがより好ましく、６０〜８５℃であることがさらに好ましい。
【００９８】
以上のようにして樹脂エマルション(II)のｐＨを調整することにより、水性樹脂分散体を得ることができる。水性樹脂分散体には、本発明の目的を阻害しない範囲内で、例えば、他の樹脂からなるエマルション粒子、１段乳化重合によって得られたエマルション粒子などのエマルション粒子が含まれていてもよい。
【００９９】
水性樹脂分散体に含まれるエマルション粒子が有する樹脂層の数は、パターン保持性、耐候性および耐変色性に総合的に優れた塗膜を厚膜で形成させる観点から、好ましくは２〜５層、より好ましくは２〜４層、さらに好ましくは２層または３層、さらに一層好ましくは３層である。
【０１００】
エマルション粒子が単量体成分(I)を乳化重合させてなる重合体からなる内層および単量体成分(II)を乳化重合させてなる重合体からなる外層の２層構造を有する場合、パターン保持性、耐候性および耐変色性に優れた塗膜を厚膜で形成させる観点から、単量体成分(I)にのみ酸基含有単量体が含まれていることが好ましい。
【０１０１】
エマルション粒子が単量体成分(I)を乳化重合させてなる重合体からなる内層および単量体成分(II)を乳化重合させてなる重合体からなる外層を有し、内層が単量体成分(Ia)および単量体成分(Ib)を用いて２段乳化重合で単量体成分(I)を乳化重合させることによって形成されている場合、当該エマルション粒子は、３層構造の樹脂層を有する。当該３層構造の樹脂層を有するエマルション粒子では、パターン保持性、耐候性および耐変色性に総合的に優れた塗膜を厚膜で形成させる観点から、単量体成分(Ia)および単量体成分(Ib)のうち、単量体成分(Ib)に酸基含有単量体が含まれていることが好ましい。
【０１０２】
多段乳化重合に使用される全単量体成分における単量体成分(I)と単量体成分(II)との合計含有率は、パターン保持性、耐候性および耐変色性に優れた塗膜を厚膜で形成させる観点から、好ましくは６０〜１００質量％、より好ましくは６５〜１００質量％、さらに好ましくは７０〜１００質量％、さらに一層好ましくは８０〜１００質量％である。
【０１０３】
なお、エマルション粒子の内層の内側、内層と外層との間または外層の表面に本発明の目的が阻害されない範囲内で、必要により、他の樹脂層が形成されていてもよい。
【０１０４】
エマルション粒子を構成する樹脂層全体のガラス転移温度は、成膜性を向上させる観点から、好ましくは５０℃以下、より好ましくは４５℃以下、さらに好ましくは４０℃以下であり、塗膜強度を高める観点から、好ましくは−４０℃以上、より好ましくは−２５℃以上、さらに好ましくは−１０℃以上である。重合体のガラス転移温度は、単量体成分に使用される単量体の組成を調整することにより、容易に調節することができる。
【０１０５】
なお、本明細書において、重合体のガラス転移温度は、当該重合体を構成する単量体成分に使用されている単量体の単独重合体のガラス転移温度を用いて、式：
１／Ｔｇ＝Σ（Ｗｍ／Ｔｇｍ）／１００
〔式中、Ｗｍは重合体を構成する単量体成分における単量体ｍの含有率(質量％)、Ｔｇｍは単量体ｍの単独重合体のガラス転移温度（絶対温度：Ｋ）を示す〕
で表されるフォックス（Ｆｏｘ）の式に基づいて求められた温度を意味する。
【０１０６】
重合体のガラス転移温度は、例えば、アクリル酸の単独重合体では９５℃、メタクリル酸の単独重合体では１３０℃、メチルメタクリレートの単独重合体では１０５℃、スチレンの単独重合体では１００℃、シクロヘキシルメタクリレートの単独重合体では８３℃、２−エチルヘキシルアクリレートの単独重合体では−７０℃、２−ヒドロキシエチルメタクリレートの単独重合体では５５℃、ｎ−ブチルアクリレートの単独重合体では−５６℃、４−メタクリロイルオキシ−１，２，２，６，６−ペンタメチルピペリジンの単独重合体では１３０℃、４−メタクリロイルオキシ−２，２，６，６−テトラメチルピペリジンの単独重合体では１３０℃、γ−メタクリロイルオキシプロピルトリメトキシシランの単独重合体では７０℃である。
【０１０７】
重合体のガラス転移温度は、前記フォックス（Ｆｏｘ）の式に基づいて求められた値であるが、重合体のガラス転移温度の実測値は、前記フォックス（Ｆｏｘ）の式に基づいて求められた値と同じであることが好ましい。重合体のガラス転移温度の実測値は、例えば、その示差走査熱量の測定によって求めることができる。
【０１０８】
本明細書においては、重合体のガラス転移温度は、特に断りがない限り、前記式に基づいて求められたガラス転移温度を意味する。なお、特殊単量体、多官能単量体などのようにガラス転移温度が不明の単量体については、単量体成分における当該ガラス転移温度が不明の単量体の合計量が１０質量％以下である場合には、ガラス転移温度が判明している単量体のみを用いてガラス転移温度が求められる。単量体成分におけるガラス転移温度が不明の単量体の合計量が１０質量％を超える場合には、重合体のガラス転移温度は、示差走査熱量分析(ＤＳＣ)、示差熱量分析(ＤＴＡ)、熱機械分析(ＴＭＡ)などによって求められる。
【０１０９】
示差走査熱量の測定装置としては、例えば、セイコーインスツル（株）製、品番：ＤＳＣ２２０Ｃなどが挙げられる。また、示差走査熱量を測定する際、示差走査熱量（ＤＳＣ）曲線を描画する方法、示差走査熱量（ＤＳＣ）曲線から一次微分曲線を得る方法、スムージング処理を行なう方法、目的のピーク温度を求める方法などには特に限定がない。例えば、前記測定装置を用いた場合には、当該測定装置を用いることによって得られたデータから作図すればよい。その際、数学的処理を行なうことができる解析ソフトウェアを用いることができる。当該解析ソフトウェアとしては、例えば、解析ソフトウェア〔セイコーインスツル（株）製、品番：ＥＸＳＴＡＲ６０００〕などが挙げられるが、本発明は、かかる例示のみに限定されるものではない。なお、このようにして求められたピーク温度には、上下５℃程度の作図による誤差が含まれることがある。
【０１１０】
多段乳化重合に使用される全単量体成分における酸基含有単量体の含有率は、パターン保持性、耐候性および耐変色性に優れた塗膜を厚膜で形成させる観点から、好ましくは０．３質量％以上、より好ましくは０．５質量％以上であり、パターン保持性、耐候性および耐変色性に優れた塗膜を厚膜で形成させる観点から、好ましくは５質量％以下、より好ましくは３質量％以下である。
【０１１１】
エマルション粒子の内層を構成する単量体成分(I)を乳化重合させてなる重合体と外層を構成する単量体成分(II)を乳化重合させてなる重合体との質量比〔内層を構成する重合体／外層を構成する重合体〕は、パターン保持性、耐候性および耐変色性に優れた塗膜を厚膜で形成させる観点から、３５／６５以上、好ましくは４０／６０以上であり、パターン保持性、耐候性および耐変色性に優れた塗膜を厚膜で形成させる観点から、８０／２０以下、好ましくは７５／２５以下である。
【０１１２】
エマルション粒子における内層を構成する単量体成分(I)を乳化重合させてなる重合体と外層を構成する単量体成分(II)を乳化重合させてなる重合体との合計含有量は、パターン保持性、耐候性および耐変色性に優れた塗膜を厚膜で形成させる観点から、好ましくは６０〜１００質量％、より好ましくは６５〜１００質量％、さらに好ましくは７０〜１００質量％、さらに一層好ましくは８０〜１００質量％である。
【０１１３】
水性樹脂分散体における不揮発分量は、生産性を向上させる観点から、好ましくは３０質量％以上、より好ましくは４０質量％以上であり、取り扱い性を向上させる観点から、好ましくは７０質量％以下、より好ましくは６０質量％以下である。
【０１１４】
なお、本明細書において、水性樹脂分散体における不揮発分量は、水性樹脂分散体１ｇを秤量し、熱風乾燥機で１１０℃の温度で１時間乾燥させ、得られた残渣を不揮発分とし、式：
〔水性樹脂分散体における不揮発分量（質量％）〕
＝（〔残渣の質量〕÷〔水性樹脂分散体１ｇ〕）×１００
に基づいて求められた値を意味する。
【０１１５】
エマルション粒子の平均粒子径は、パターン保持性、耐候性および耐変色性に優れた塗膜を厚膜で形成させる観点から、好ましくは５０ｎｍ以上、より好ましくは７５ｎｍ以上、さらに好ましくは１００ｎｍ以上であり、パターン保持性、耐候性および耐変色性に優れた塗膜を厚膜で形成させる観点から、好ましくは３００ｎｍ以下、より好ましくは２８０ｎｍ以下、さらに好ましくは２５０ｎｍ以下である。
【０１１６】
なお、本明細書において、エマルション粒子の平均粒子径は、動的光散乱法による粒度分布測定器〔パーティクル・サイジング・システムズ（Ｐａｒｔｉｃｌｅ  Ｓｉｚｉｎｇ  Ｓｙｓｔｅｍｓ）社製、商品名：ＮＩＣＯＭＰ  Ｍｏｄｅｌ  ３８０）を用いて測定された体積平均粒子径を意味する。
【０１１７】
水性樹脂分散体の２５℃における粘度は、パターン保持性、耐候性および耐変色性に優れた塗膜を厚膜で形成させる観点から、好ましくは３００ｍＰａ・ｓ以上、より好ましくは４００ｍＰａ・ｓ以上、さらに好ましくは５００ｍＰａ・ｓ以上であり、塗工性を向上させる観点から、好ましくは２０００ｍＰａ・ｓ以下、より好ましくは１８００ｍＰａ・ｓ以下、さらに好ましくは１５００ｍＰａ・ｓ以下である。なお、水性樹脂分散体の粘度は、ＢＭ型粘度計〔例えば、東京計器（株）製など〕を用い、回転速度３０ｍｉｎ-1にて測定したときの値である。
【０１１８】
水性樹脂分散体には、架橋剤を含有させることにより、架橋性を付与することができる。架橋剤としては、常温で架橋反応を開始するものであってもよく、熱により架橋反応を開始するものであってもよい。架橋剤としては、例えば、オキサゾリン基含有化合物、イソシアネート基含有化合物、アミノプラスト樹脂などが挙げられる。これらの架橋剤は、それぞれ単独で用いてもよく、２種類以上を併用してもよい。
【０１１９】
なお、本発明においては、前記した架橋剤以外にも、例えば、カルボジイミド化合物；ジルコニウム化合物、亜鉛化合物、チタニウム化合物、アルミニウム化合物などに代表される多価金属化合物などの架橋剤を本発明の目的が阻害されない範囲内で用いることができる。
【０１２０】
水性樹脂分散体には、本発明の目的が阻害されない範囲内で、例えば、成膜助剤、可塑剤、抑泡剤、顔料、増粘剤、艶消し剤、分散剤、湿潤剤、紫外線吸収剤、紫外線安定剤、充填剤、レベリング剤、安定剤、顔料、染料、酸化防止剤などの添加剤が適量で含まれていてもよい。
【０１２１】
水性樹脂分散体は、水性塗料に好適に用いることができる。水性塗料は、前記水性樹脂分散を含有するものである。水性塗料は、水性樹脂分散体のみで構成されていてもよく、本発明の目的が阻害されない範囲内で、例えば、成膜助剤、可塑剤、抑泡剤、顔料、増粘剤、艶消し剤、分散剤、湿潤剤、紫外線吸収剤、紫外線安定剤、充填剤、レベリング剤、安定剤、顔料、染料、酸化防止剤などの１種類または２種類以上を含有していてもよい。水性塗料としては、例えば、エナメル塗料、クリヤー塗料などが挙げられる。
【０１２２】
水性塗料は、それ単独で１層で塗工してもよく、２層以上に重ね塗りすることによって塗工してもよい。２層以上に重ね塗りすることによって塗工する場合、その一部の層のみが当該水性塗料によって形成されてもよく、全部の層が当該水性塗料で形成されてもよい。重ね塗りは、例えば、プライマー処理やシーラー処理などを施した被塗物に、第１層（例えば、下塗り層）用塗料を塗布して乾燥させた後、第２層（例えば、上塗り層）用塗料を上塗りし、乾燥させる方法などが挙げられるが、本発明は、かかる方法によって限定されるものではない。水性塗料を塗布する方法としては、例えば、刷毛、バーコーター、アプリケーター、エアスプレー、エアレススプレー、ロールコーター、フローコーターなどを用いた塗布方法が挙げられるが、本発明は、かかる例示のみに限定されるものではない。
【０１２３】
水性塗料は、例えば、建築物の外壁などに現場塗装する際に好適に使用することができるほか、窯業系建材などの無機質建材にも好適に使用することができる。窯業系建材としては、例えば、瓦、外壁材などが挙げられる。窯業系建材は、無機質硬化体の原料となる水硬性膠着材に無機充填剤、繊維質材料などを添加し、得られた混合物を成形し、得られた成形体を養生し、硬化させることによって得られる。建築物の外装を構成する無機質建材としては、例えば、フレキシブルボード、珪酸カルシウム板、石膏スラグパーライト板、木片セメント板、プレキャストコンクリート板、ＡＬＣ板、石膏ボードなどが挙げられる。
【実施例】
【０１２４】
次に本発明を実施例に基づいてさらに詳細に説明するが、本発明は、かかる実施例のみに限定されるものではない。
【０１２５】
なお、以下の実施例および比較例において、特に断りがない限り、「部」は「質量部」を意味し、「％」は「質量％」を意味する。
【０１２６】
調製例１
脱イオン水２１０部、分散剤〔花王（株）製、商品名：デモールＥＰ〕６０部、分散剤〔第一工業製薬（株）製、商品名：ディスコートＮ−１４〕５０部、湿潤剤〔花王（株）製、商品名：エマルゲンＬＳ−１０６〕１０部、プロピレングリコール６０部、酸化チタン〔石原産業（株）製、品番：ＣＲ−９５〕１０００部およびガラスビーズ（直径：１ｍｍ）２００部をホモディスパーで回転速度３０００ｍｉｎ-1にて６０分間分散させることにより、白色ペーストを調製した。
【０１２７】
実施例１
滴下ロート、撹拌機、窒素ガス導入管、温度計および還流冷却管を備えたフラスコ内に脱イオン水５２７部を仕込んだ。滴下ロートに脱イオン水１４０部と、乳化剤〔（株）ＡＤＥＫＡ製、商品名：アデカリアソーブＳＲ−１０〕の２５％水溶液４８部と、メチルメタクリレート２４０部、２−エチルヘキシルアクリレート１４８部およびアクリル酸１２部からなる単量体成分(I)とを添加することにより、滴下用プレエマルションを調製し、そのうち滴下用プレエマルション約７４部をフラスコ内に添加し、ゆるやかに窒素ガスを吹き込みながら７０℃まで昇温し、５％過硫酸アンモニウム水溶液６０部を添加し、重合反応を開始した。その後、滴下用プレエマルションの残部を７０分間にわたり均一にフラスコ内に滴下し、フラスコの内容物を７０℃で６０分間維持することにより、単量体成分(I)の乳化重合を終了した。フラスコの内容物のｐＨを調べたところ、当該ｐＨは２．８であった。このことから、単量体成分(I)の乳化重合がｐＨ約２．８の状態で行なわれたことが確認された。
【０１２８】
なお、各実施例および各比較例において、ｐＨの測定の際にｐＨ測定装置〔（株）堀場製作所製、商品名：カスタニーＬＡＢ  ｐＨ／イオンメータ〕を用いた。
【０１２９】
次に、フラスコの内容物を７０℃で１０分間維持した後、２５％アンモニア水をフラスコ内に添加することにより、フラスコの内容物のｐＨを７．８に調整した。
【０１３０】
フラスコの内容物を７０℃で６０分間維持した後、脱イオン水２１０部と、乳化剤〔（株）ＡＤＥＫＡ製、商品名：アデカリアソーブＳＲ−１０〕の２５％水溶液７２部と、メチルメタクリレート３５０部、２−エチルヘキシルアクリレート２３７部および４−メタクリロイルオキシ−１，２，２，６，６−ペンタメチルピペリジン１３部からなる単量体成分(II)とを混合することによって得られた滴下用プレエマルションを調製し、得られた滴下用プレエマルションを１１０分間にわたって均一にフラスコ内に滴下した。滴下終了後、フラスコの内容物を７０℃で６０分間維持することにより、単量体成分(II)の乳化重合を終了した。フラスコの内容物のｐＨを調べたところ、当該ｐＨは８．３であった。
【０１３１】
次に、フラスコの内容物を４０℃まで冷却し、２５％アンモニア水６．３部をフラスコ内に添加した後、１００メッシュ（ＪＩＳメッシュ、以下同じ）の金網で濾過することにより、水性樹脂分散液を得た。得られた水性樹脂分散液のｐＨは８．８であった。
【０１３２】
前記で得られた水性樹脂分散液における不揮発分の含有率は５０．１％であり、単量体成分(I)における酸基含有単量体（アクリル酸）の含有率は３％であり、全単量体成分における酸基含有単量体（アクリル酸）の含有率は１．２％であり、水性樹脂分散液に含まれているエマルション粒子を構成している重合体全体のガラス転移温度は１１℃であり、エマルション粒子の平均粒子径は１８０ｎｍであり、２５℃における水性樹脂分散液の粘度は１０００ｍＰａ・ｓであった。
【０１３３】
次に、前記で得られた水性樹脂分散液１００部に成膜助剤として２，２，４−トリメチル−１，３−ペンタンジオールモノイソブチレート〔ＪＮＣ（株）製、品番：ＣＳ−１２〕１０部を添加し、ホモディスパーで回転速度１５００ｍｉｎ-1にて１０分間攪拌した後、調製例１で得られた白色ペースト３０部、黒色ペースト〔エスケー化研（株）製、商品名：ＳＫ水性カラー（クロ）〕７部および消泡剤〔サンノプコ（株）製、商品名：ノプコ８０３４Ｌ〕０．５部を添加し、クレーブス単位粘度計（ブルックフィールド社製、品番：ＫＵ−１）を用いて２５℃で測定したときの粘度が８０ＫＵになるように増粘剤〔（株）ＡＤＥＫＡ製、商品名：アデカノールＵＨ−４２０〕および〔（株）日本触媒製、商品名：アクリセットＷＲ−５０３〕を約１：１の比率で添加し、その状態で３０分間攪拌することにより、水性塗料を得た。
【０１３４】
実施例２
滴下ロート、撹拌機、窒素ガス導入管、温度計および還流冷却管を備えたフラスコ内に脱イオン水５２７部を仕込んだ。滴下ロートに脱イオン水１４０部と、乳化剤〔（株）ＡＤＥＫＡ製、商品名：アデカリアソーブＳＲ−１０〕の２５％水溶液４８部と、シクロヘキシルメタクリレート２５５部、２−エチルヘキシルアクリレート１３３部およびアクリル酸１２部からなる単量体成分(I)とを添加することにより、滴下用プレエマルションを調製し、そのうち滴下用プレエマルション約７４部をフラスコ内に添加し、ゆるやかに窒素ガスを吹き込みながら７０℃まで昇温し、５％過硫酸アンモニウム水溶液６０部を添加し、重合反応を開始した。その後、滴下用プレエマルションの残部を７０分間にわたり均一にフラスコ内に滴下し、フラスコの内容物を７０℃で６０分間維持することにより、単量体成分(I)の乳化重合を終了した。フラスコの内容物のｐＨを調べたところ、当該ｐＨは２．９であった。このことから、単量体成分(I)の乳化重合がｐＨ約２．９の状態で行なわれたことが確認された。
【０１３５】
次に、フラスコの内容物を７０℃で１０分間維持した後、２５％アンモニア水をフラスコ内に添加することにより、フラスコの内容物のｐＨを８．０に調整した。
【０１３６】
フラスコの内容物を７０℃で６０分間維持した後、脱イオン水２１０部と、乳化剤〔（株）ＡＤＥＫＡ製、商品名：アデカリアソーブＳＲ−１０〕の２５％水溶液７２部と、メチルメタクリレート３５０部、２−エチルヘキシルアクリレート２３７部および４−メタクリロイルオキシ−１，２，２，６，６−ペンタメチルピペリジン１３部からなる単量体成分(II)とを混合することによって得られた滴下用プレエマルションを調製し、得られた滴下用プレエマルションを１１０分間にわたって均一にフラスコ内に滴下した。滴下終了後、フラスコの内容物を７０℃で６０分間維持することにより、単量体成分(II)の乳化重合を終了した。フラスコの内容物のｐＨを調べたところ、当該ｐＨは８．６であった。
【０１３７】
次に、２５％アンモニア水６．３部をフラスコ内に添加し、得られた反応液を４０℃まで冷却し、１００メッシュの金網で濾過することにより、水性樹脂分散液を得た。得られた水性樹脂分散液のｐＨは９．１であった。
【０１３８】
前記で得られた水性樹脂分散液における不揮発分の含有率は５０．１％であり、単量体成分(I)における酸基含有単量体（アクリル酸）の含有率は３％であり、全単量体成分における酸基含有単量体（アクリル酸）の含有率は１．２％であり、水性樹脂分散液に含まれているエマルション粒子を構成している重合体全体のガラス転移温度は１０℃であり、エマルション粒子の平均粒子径は１８０ｎｍであり、２５℃における水性樹脂分散液の粘度は８００ｍＰａ・ｓであった。
【０１３９】
次に、前記で得られた水性樹脂分散液１００部に成膜助剤として２，２，４−トリメチル−１，３−ペンタンジオールモノイソブチレート〔ＪＮＣ（株）製、品番：ＣＳ−１２〕１０部を添加し、ホモディスパーで回転速度１５００ｍｉｎ-1にて１０分間攪拌した後、調製例１で得られた白色ペースト３０部、黒色ペースト〔エスケー化研（株）製、商品名：ＳＫ水性カラー（クロ）〕７部および消泡剤〔サンノプコ（株）製、商品名：ノプコ８０３４Ｌ〕０．５部を添加し、クレーブス単位粘度計（ブルックフィールド社製、品番：ＫＵ−１）を用いて２５℃で測定したときの粘度が８０ＫＵになるように増粘剤〔（株）ＡＤＥＫＡ製、商品名：アデカノールＵＨ−４２０〕および〔（株）日本触媒製、商品名：アクリセットＷＲ−５０３〕を約１：１の比率で添加し、その状態で３０分間攪拌することにより、水性塗料を得た。
【０１４０】
実施例３
滴下ロート、撹拌機、窒素ガス導入管、温度計および還流冷却管を備えたフラスコ内に脱イオン水５２７部を仕込んだ。滴下ロートに脱イオン水８７部と、乳化剤〔（株）ＡＤＥＫＡ製、商品名：アデカリアソーブＳＲ−１０〕の２５％水溶液３０部と、シクロヘキシルメタクリレート２５０部からなる単量体成分(Ia)とを添加することにより、滴下用プレエマルションを調製し、そのうち滴下用プレエマルション約７４部をフラスコ内に添加し、ゆるやかに窒素ガスを吹き込みながら８０℃まで昇温し、５％過硫酸カリウム水溶液６０部を添加し、重合反応を開始した。その後、滴下用プレエマルションの残部を４０分間にわたり均一にフラスコ内に滴下し、フラスコの内容物を８０℃で６０分間維持することにより、単量体成分(Ia)の乳化重合を終了した。フラスコの内容物のｐＨを調べたところ、当該ｐＨは２．６であった。このことから、単量体成分(Ia)の乳化重合がｐＨ約２．６の状態で行なわれたことが確認された。
【０１４１】
次に、フラスコの内容物を８０℃で６０分間維持した後、脱イオン水１７５部と、乳化剤〔（株）ＡＤＥＫＡ製、商品名：アデカリアソーブＳＲ−１０〕の２５％水溶液６０部と、メチルメタクリレート２００部、２−エチルヘキシルアクリレート２９０部およびアクリル酸１０部からなる単量体成分(Ib)とを混合することによって得られた滴下用プレエマルションを調製し、得られた滴下用プレエマルションを９０分間にわたって均一にフラスコ内に滴下することにより、単量体成分(Ib)の乳化重合を行なった。その後、フラスコの内容物のｐＨを前記と同様にして調べたところ、当該ｐＨは２．８であった。
【０１４２】
次に、フラスコの内容物を８０℃で１０分間維持した後、２５％アンモニア水をフラスコ内に添加することにより、フラスコの内容物のｐＨを８．１に調整した。
【０１４３】
フラスコの内容物を８０℃で６０分間維持した後、脱イオン水８７部と、乳化剤〔（株）ＡＤＥＫＡ製、商品名：アデカリアソーブＳＲ−１０〕の２５％水溶液３０部と、シクロヘキシルメタクリレート１５０部、２−エチルヘキシルアクリレート８０部、２−ヒドロキシエチルメタクリレート１０部および４−メタクリロイルオキシ−２，２，６，６−テトラメチルピペリジン１０部からなる単量体成分(II)とを混合することによって得られた３段目滴下用プレエマルションを調製し、得られた滴下用プレエマルションを５０分間にわたって均一にフラスコ内に滴下した。滴下終了後、フラスコの内容物を８０℃で６０分間維持することにより、単量体成分(II)の乳化重合を終了した。フラスコの内容物のｐＨを調べたところ、当該ｐＨは８．５であった。
【０１４４】
次に、２５％アンモニア水５．０部をフラスコ内に添加し、得られた反応液を４０℃まで冷却し、１００メッシュの金網で濾過することにより、水性樹脂分散液を得た。得られた水性樹脂分散液のｐＨは、９．０であった。
【０１４５】
前記で得られた水性樹脂分散液における不揮発分の含有率は５０．０％であり、単量体成分(Ia)における酸基含有単量体（アクリル酸）の含有率は０％であり、単量体成分(Ib)における酸基含有単量体（アクリル酸）の含有率は２％であり、単量体成分(Ia)と単量体成分(Ib)とからなる単量体成分(I)における酸基含有単量体（アクリル酸）の含有率は１．３％であり、全単量体成分における酸基含有単量体（アクリル酸）の含有率は１．０％であり、水性樹脂分散液に含まれているエマルション粒子を構成している重合体全体のガラス転移温度は８℃であり、エマルション粒子の平均粒子径は１５０ｎｍであり、２５℃における水性樹脂分散液の粘度は１５００ｍＰａ・ｓであった。
【０１４６】
次に、前記で得られた水性樹脂分散液１００部に成膜助剤として２，２，４−トリメチル−１，３−ペンタンジオールモノイソブチレート〔ＪＮＣ（株）製、品番：ＣＳ−１２〕１０部を添加し、ホモディスパーで回転速度１５００ｍｉｎ-1にて１０分間攪拌した後、調製例１で得られた白色ペースト３０部、黒色ペースト〔エスケー化研（株）製、商品名：ＳＫ水性カラー（クロ）〕７部および消泡剤〔サンノプコ（株）製、商品名：ノプコ８０３４Ｌ〕０．５部を添加し、クレーブス単位粘度計（ブルックフィールド社製、品番：ＫＵ−１）を用いて２５℃で測定したときの粘度が８０ＫＵになるように増粘剤〔（株）ＡＤＥＫＡ製、商品名：アデカノールＵＨ−４２０〕および〔（株）日本触媒製、商品名：アクリセットＷＲ−５０３〕を約１：１の比率で添加し、その状態で３０分間攪拌することにより、水性塗料を得た。
【０１４７】
実施例４
滴下ロート、撹拌機、窒素ガス導入管、温度計および還流冷却管を備えたフラスコ内に脱イオン水５２７部を仕込んだ。滴下ロートに脱イオン水５３部と、乳化剤〔（株）ＡＤＥＫＡ製、商品名：アデカリアソーブＳＲ−１０〕の２５％水溶液１８部と、シクロヘキシルメタクリレート１５０部からなる単量体成分(Ia)とを添加することにより、滴下用プレエマルションを調製し、そのうち滴下用プレエマルション約７４部をフラスコ内に添加し、ゆるやかに窒素ガスを吹き込みながら７０℃まで昇温し、５％過硫酸アンモニウム水溶液６０部を添加し、重合反応を開始した。その後、滴下用プレエマルションの残部を２０分間にわたり均一にフラスコ内に滴下し、フラスコの内容物を７０℃で６０分間維持することにより、単量体成分(Ia)の乳化重合を終了した。フラスコの内容物のｐＨを調べたところ、当該ｐＨは２．５であった。このことから、単量体成分(Ia)の乳化重合がｐＨ約２．５の状態で行なわれたことが確認された。
【０１４８】
次に、フラスコの内容物を８０℃で６０分間維持した後、脱イオン水１４０部と、乳化剤〔（株）ＡＤＥＫＡ製、商品名：アデカリアソーブＳＲ−１０〕の２５％水溶液４８部と、メチルメタクリレート１６０部、２−エチルヘキシルアクリレート２３０部およびアクリル酸１０部からなる単量体成分(Ib)とを混合することによって得られた滴下用プレエマルションを調製し、得られた滴下用プレエマルションを８０分間にわたって均一にフラスコ内に滴下することにより、単量体成分(Ib)の乳化重合を行なった。その後、フラスコの内容物のｐＨを前記と同様にして調べたところ、当該ｐＨは２．７であった。
【０１４９】
次に、フラスコの内容物を７０℃で１０分間維持した後、２５％アンモニア水をフラスコ内に添加することにより、フラスコの内容物のｐＨを８．１に調整した。
【０１５０】
フラスコの内容物を７０℃で６０分間維持した後、脱イオン水１５８部と、乳化剤〔（株）ＡＤＥＫＡ製、商品名：アデカリアソーブＳＲ−１０〕の２５％水溶液５４部と、メチルメタクリレート１００部、２−エチルヘキシルアクリレート１８０部、シクロヘキシルメタクリレート１５０部、２−ヒドロキシエチルメタクリレート１０部および４−メタクリロイルオキシ−２，２，６，６−テトラメチルピペリジン１０部からなる単量体成分(II)とを混合することによって得られた滴下用プレエマルションを調製し、得られた滴下用プレエマルションを９０分間にわたって均一にフラスコ内に滴下した。滴下終了後、フラスコの内容物を７０℃で６０分間維持することにより、単量体成分(II)の乳化重合を終了した。フラスコの内容物のｐＨを調べたところ、当該ｐＨは８．７であった。
【０１５１】
次に、２５％アンモニア水５．０部をフラスコ内に添加し、得られた反応液を４０℃まで冷却し、１００メッシュの金網で濾過することにより、水性樹脂分散液を得た。得られた水性樹脂分散液のｐＨは、９．３であった。
【０１５２】
前記で得られた水性樹脂分散液における不揮発分の含有率は４９．８％であり、単量体成分(Ia)における酸基含有単量体（アクリル酸）の含有率は０％であり、単量体成分(Ib)における酸基含有単量体（アクリル酸）の含有率は２.５％であり、単量体成分(Ia)と単量体成分(Ib)とからなる単量体成分(I)における酸基含有単量体（アクリル酸）の含有率は１．８％であり、全単量体成分における酸基含有単量体（アクリル酸）の含有率は１．０％であり、水性樹脂分散液に含まれているエマルション粒子を構成している重合体全体のガラス転移温度は２℃であり、エマルション粒子の平均粒子径は１５０ｎｍであり、２５℃における水性樹脂分散液の粘度は１５００ｍＰａ・ｓであった。
【０１５３】
次に、前記で得られた水性樹脂分散液１００部に成膜助剤として２，２，４−トリメチル−１，３−ペンタンジオールモノイソブチレート〔ＪＮＣ（株）製、品番：ＣＳ−１２〕１０部を添加し、ホモディスパーで回転速度１５００ｍｉｎ-1にて１０分間攪拌した後、調製例１で得られた白色ペースト３０部、黒色ペースト〔エスケー化研（株）製、商品名：ＳＫ水性カラー（クロ）〕７部および消泡剤〔サンノプコ（株）製、商品名：ノプコ８０３４Ｌ〕０．５部を添加し、クレーブス単位粘度計（ブルックフィールド社製、品番：ＫＵ−１）を用いて２５℃で測定したときの粘度が８０ＫＵになるように増粘剤〔（株）ＡＤＥＫＡ製、商品名：アデカノールＵＨ−４２０〕および〔（株）日本触媒製、商品名：アクリセットＷＲ−５０３〕を約１：１の比率で添加し、その状態で３０分間攪拌することにより、水性塗料を得た。
【０１５４】
実施例５
滴下ロート、撹拌機、窒素ガス導入管、温度計および還流冷却管を備えたフラスコ内に脱イオン水５２７部を仕込んだ。滴下ロートに脱イオン水２６３部と、乳化剤〔（株）ＡＤＥＫＡ製、商品名：アデカリアソーブＳＲ−１０〕の２５％水溶液９０部と、シクロヘキシルメタクリレート１００部、メチルメタクリレート２８５部、２−エチルヘキシルアクリレート２５０部、スチレン１１０部およびアクリル酸５部からなる単量体成分(I)とを添加することにより、滴下用プレエマルションを調製し、そのうち滴下用プレエマルション約７４部をフラスコ内に添加し、ゆるやかに窒素ガスを吹き込みながら７０℃まで昇温し、５％過硫酸アンモニウム水溶液６０部を添加し、重合反応を開始した。その後、滴下用プレエマルションの残部を１３０分間にわたり均一にフラスコ内に滴下し、フラスコの内容物を７０℃で６０分間維持することにより、単量体成分(I)の乳化重合を終了した。フラスコの内容物のｐＨを調べたところ、当該ｐＨは２．６であった。このことから、単量体成分(I)の乳化重合がｐＨ約２．６の状態で行なわれたことが確認された。
【０１５５】
次に、フラスコの内容物を７０℃で１０分間維持した後、２５％アンモニア水をフラスコ内に添加することにより、フラスコの内容物のｐＨを６．８に調整した。
【０１５６】
フラスコの内容物を７０℃で６０分間維持した後、脱イオン水８７部と、乳化剤〔（株）ＡＤＥＫＡ製、商品名：アデカリアソーブＳＲ−１０〕の２５％水溶液３０部と、シクロヘキシルメタクリレート１００部、ブチルアクリレート１４０部およびγ−メタクリロイルオキシプロピルトリメトキシシラン１０部からなる単量体成分(II)とを混合することによって得られた滴下用プレエマルションを調製し、得られた滴下用プレエマルションを５０分間にわたって均一にフラスコ内に滴下した。その後、フラスコの内容物のｐＨを前記と同様にして調べたところ、当該ｐＨは６．９であった。
【０１５７】
次に、フラスコの内容物を７０℃で６０分間維持し、２５％アンモニア水３．６部をフラスコ内に添加し、得られた反応液を４０℃まで冷却した後、得られた反応液を１００メッシュの金網で濾過することにより、水性樹脂分散液を得た。得られた水性樹脂分散液のｐＨは、８．５であった。
【０１５８】
前記で得られた水性樹脂分散液における不揮発分の含有率は４９．７％であり、単量体成分(I)における酸基含有単量体（アクリル酸）の含有率は０．６７％であり、全単量体成分における酸基含有単量体（アクリル酸）の含有率は０．５％であり、水性樹脂分散液に含まれているエマルション粒子を構成している重合体全体のガラス転移温度は１０℃であり、エマルション粒子の平均粒子径は２００ｎｍであり、２５℃における水性樹脂分散液の粘度は５００ｍＰａ・ｓであった。
【０１５９】
実施例６
滴下ロート、撹拌機、窒素ガス導入管、温度計および還流冷却管を備えたフラスコ内に脱イオン水７８０部を仕込んだ。滴下ロートに脱イオン水２８０部と、乳化剤〔（株）ＡＤＥＫＡ製、商品名：アデカリアソーブＳＲ−１０〕の２５％水溶液９０部と、シクロヘキシルメタクリレート１５０部、メチルメタクリレート２８５部、２−エチルヘキシルアクリレート２５０部、スチレン７０部およびアクリル酸３５部からなる単量体成分(I)とを添加することにより、滴下用プレエマルションを調製し、そのうち滴下用プレエマルション約７４部をフラスコ内に添加し、ゆるやかに窒素ガスを吹き込みながら７０℃まで昇温し、５％過硫酸アンモニウム水溶液６０部を添加し、重合反応を開始した。その後、滴下用プレエマルションの残部を１４０分間にわたり均一にフラスコ内に滴下し、フラスコの内容物のｐＨを調べたところ、当該ｐＨは２．１であった。このことから、単量体成分(I)の乳化重合がｐＨ約２．１の状態で行なわれたことが確認された。
【０１６０】
次に、フラスコの内容物を７０℃で１０分間維持した後、２５％アンモニア水をフラスコ内に添加することにより、フラスコの内容物のｐＨを８．４に調整した。
【０１６１】
次に、７０℃で６０分間維持し、引き続いて脱イオン水７０部、乳化剤〔（株）ＡＤＥＫＡ製、商品名：アデカリアソーブＳＲ−１０〕の２５％水溶液３０部と、シクロヘキシルメタクリレート７０部、ブチルアクリレート１３０部およびγ−メタクリロイルオキシプロピルトリメトキシシラン１０部からなる単量体成分(II)とを混合することによって得られた滴下用プレエマルションを４０分間にわたって均一にフラスコ内に滴下した。滴下終了後、フラスコの内容物を７０℃で６０分間維持することにより、単量体成分(II)の乳化重合を終了した。フラスコの内容物のｐＨを調べたところ、当該ｐＨは８．５であった。
【０１６２】
次に、２５％アンモニア水１８部をフラスコ内に添加し、得られた反応液を４０℃まで冷却し、１００メッシュの金網で濾過することにより、水性樹脂分散液を得た。得られた水性樹脂分散液のｐＨは９．５であった。
【０１６３】
前記で得られた水性樹脂分散液における不揮発分の含有率は４４．０％であり、単量体成分(I)における酸基含有単量体（アクリル酸）の含有率は４．４％であり、全単量体成分における酸基含有単量体（アクリル酸）の含有率は３．５％であり、水性樹脂分散液に含まれているエマルション粒子を構成している重合体全体のガラス転移温度は１１℃であり、エマルション粒子の平均粒子径は２００ｎｍであり、２５℃における水性樹脂分散液の粘度は２７００ｍＰａ・ｓであった。
【０１６４】
次に、前記で得られた水性樹脂分散液１００部に成膜助剤として２，２，４−トリメチル−１，３−ペンタンジオールモノイソブチレート〔ＪＮＣ（株）製、品番：ＣＳ−１２〕１０部を添加し、ホモディスパーで回転速度１５００ｍｉｎ-1にて１０分間攪拌した後、調製例１で得られた白色ペースト３０部、黒色ペースト〔エスケー化研（株）製、商品名：ＳＫ水性カラー（クロ）〕７部および消泡剤〔サンノプコ（株）製、商品名：ノプコ８０３４Ｌ〕０．５部を添加し、クレーブス単位粘度計（ブルックフィールド社製、品番：ＫＵ−１）を用いて２５℃で測定したときの粘度が８０ＫＵになるように増粘剤〔（株）ＡＤＥＫＡ製、商品名：アデカノールＵＨ−４２０〕および〔（株）日本触媒製、商品名：アクリセットＷＲ−５０３〕を約１：１の比率で添加し、その状態で３０分間攪拌することにより、水性塗料を得た。
【０１６５】
実施例７
滴下ロート、撹拌機、窒素ガス導入管、温度計および還流冷却管を備えたフラスコ内に脱イオン水５２７部を仕込んだ。滴下ロートに脱イオン水１４０部と、乳化剤〔（株）ＡＤＥＫＡ製、商品名：アデカリアソーブＳＲ−１０〕の２５％水溶液４８部と、メチルメタクリレート２４０部、２−エチルヘキシルアクリレート１４８部およびアクリル酸１２部からなる単量体成分(I)とを添加することにより、滴下用プレエマルションを調製し、そのうち滴下用プレエマルション約７４部をフラスコ内に添加し、ゆるやかに窒素ガスを吹き込みながら７０℃まで昇温し、５％過硫酸アンモニウム水溶液６０部を添加し、重合反応を開始した。その後、滴下用プレエマルションの残部を７０分間にわたり均一にフラスコ内に滴下し、フラスコの内容物を７０℃で６０分間維持することにより、単量体成分(I)の乳化重合を終了した。フラスコの内容物のｐＨを調べたところ、当該ｐＨは２．８であった。このことから、単量体成分(I)の乳化重合がｐＨ約２．８の状態で行なわれたことが確認された。
【０１６６】
次に、フラスコの内容物を７０℃で１０分間維持した後、２５％アンモニア水をフラスコ内に添加することにより、フラスコの内容物のｐＨを７．８に調整した。
【０１６７】
フラスコの内容物を７０℃で６０分間維持した後、脱イオン水２１０部と、乳化剤〔（株）ＡＤＥＫＡ製、商品名：アデカリアソーブＳＲ−１０〕の２５％水溶液７２部と、メチルメタクリレート３６３部および２−エチルヘキシルアクリレート２３７部からなる単量体成分(II)とを混合することによって得られた滴下用プレエマルションを調製し、得られた滴下用プレエマルションを１１０分間にわたって均一にフラスコ内に滴下した。滴下終了後、フラスコの内容物を７０℃で６０分間維持することにより、単量体成分(II)の乳化重合を終了した。フラスコの内容物のｐＨを調べたところ、当該ｐＨは７．９であった。
【０１６８】
次に、２５％アンモニア水６．３部をフラスコ内に添加し、得られた反応液を４０℃まで冷却し、１００メッシュの金網で濾過することにより、水性樹脂分散液を得た。得られた水性樹脂分散液のｐＨは、８．８であった。
【０１６９】
前記で得られた水性樹脂分散液における不揮発分の含有率は４９．８％であり、単量体成分(I)における酸基含有単量体（アクリル酸）の含有率は３％であり、全単量体成分における酸基含有単量体（アクリル酸）の含有率は１．２％であり、水性樹脂分散液に含まれているエマルション粒子を構成している重合体全体のガラス転移温度は１１℃であり、エマルション粒子の平均粒子径は１８０ｎｍであり、２５℃における水性樹脂分散液の粘度は１０００ｍＰａ・ｓであった。
【０１７０】
次に、前記で得られた水性樹脂分散液１００部に成膜助剤として２，２，４−トリメチル−１，３−ペンタンジオールモノイソブチレート〔ＪＮＣ（株）製、品番：ＣＳ−１２〕１０部を添加し、ホモディスパーで回転速度１５００ｍｉｎ-1にて１０分間攪拌した後、調製例１で得られた白色ペースト３０部、黒色ペースト〔エスケー化研（株）製、商品名：ＳＫ水性カラー（クロ）〕７部および消泡剤〔サンノプコ（株）製、商品名：ノプコ８０３４Ｌ〕０．５部を添加し、クレーブス単位粘度計（ブルックフィールド社製、品番：ＫＵ−１）を用いて２５℃で測定したときの粘度が８０ＫＵになるように増粘剤〔（株）ＡＤＥＫＡ製、商品名：アデカノールＵＨ−４２０〕および〔（株）日本触媒製、商品名：アクリセットＷＲ−５０３〕を約１：１の比率で添加し、その状態で３０分間攪拌することにより、水性塗料を得た。
【０１７１】
比較例１
滴下ロート、撹拌機、窒素ガス導入管、温度計および還流冷却管を備えたフラスコ内に脱イオン水５２７部を仕込んだ。滴下ロートに脱イオン水８７部と、乳化剤〔（株）ＡＤＥＫＡ製、商品名：アデカリアソーブＳＲ−１０〕の２５％水溶液３０部と、シクロヘキシルメタクリレート５０部、２−エチルヘキシルアクリレート７５部、メチルメタクリレート１２０部およびアクリル酸５部からなる単量体成分(I)とを添加することにより、滴下用プレエマルションを調製し、そのうち滴下用プレエマルション約７４部をフラスコ内に添加し、ゆるやかに窒素ガスを吹き込みながら７０℃まで昇温し、５％過硫酸アンモニウム水溶液６０部を添加し、重合反応を開始した。その後、滴下用プレエマルションの残部を４０分間にわたり均一にフラスコ内に滴下した後、フラスコの内容物のｐＨを調べたところ、当該ｐＨは２．７であった。このことから、単量体成分(I)の乳化重合がｐＨ約２．７の状態で行なわれたことが確認された。
【０１７２】
次に、フラスコの内容物を７０℃で１０分間維持した後、２５％アンモニア水をフラスコ内に添加することにより、フラスコの内容物のｐＨを７．８に調整した。
【０１７３】
フラスコの内容物を７０℃で６０分間維持した後、脱イオン水２６３部と、乳化剤〔（株）ＡＤＥＫＡ製、商品名：アデカリアソーブＳＲ−１０〕の２５％水溶液９０部と、メチルメタクリレート４００部および２−エチルヘキシルアクリレート３５０部からなる単量体成分(II)とを混合することによって得られた滴下用プレエマルションを１４０分間にわたって均一にフラスコ内に滴下した。滴下終了後、フラスコの内容物を７０℃で６０分間維持することにより、乳化重合を終了した。フラスコの内容物のｐＨを調べたところ、当該ｐＨは７．８であった。
【０１７４】
次に、フラスコの内容物を４０℃まで冷却し、２５％アンモニア水２．５部をフラスコ内に添加した後、１００メッシュの金網で濾過することにより、水性樹脂分散液を得た。得られた水性樹脂分散液のｐＨは９．１であった。
【０１７５】
前記で得られた水性樹脂分散液における不揮発分の含有率は４９．７％であり、単量体成分(I)における酸基含有単量体（アクリル酸）の含有率は２．０％であり、全単量体成分における酸基含有単量体（アクリル酸）の含有率は０．５％であり、水性樹脂分散液に含まれているエマルション粒子を構成している重合体全体のガラス転移温度は３℃であり、エマルション粒子の平均粒子径は１７０ｎｍであり、２５℃における水性樹脂分散液の粘度は７００ｍＰａ・ｓであった。
【０１７６】
次に、前記で得られた水性樹脂分散液１００部に成膜助剤として２，２，４−トリメチル−１，３−ペンタンジオールモノイソブチレート〔ＪＮＣ（株）製、品番：ＣＳ−１２〕１０部を添加し、ホモディスパーで回転速度１５００ｍｉｎ-1にて１０分間攪拌した後、調製例１で得られた白色ペースト３０部、黒色ペースト〔エスケー化研（株）製、商品名：ＳＫ水性カラー（クロ）〕７部および消泡剤〔サンノプコ（株）製、商品名：ノプコ８０３４Ｌ〕０．５部を添加し、クレーブス単位粘度計（ブルックフィールド社製、品番：ＫＵ−１）を用いて２５℃で測定したときの粘度が８０ＫＵになるように増粘剤〔（株）ＡＤＥＫＡ製、商品名：アデカノールＵＨ−４２０〕および〔（株）日本触媒製、商品名：アクリセットＷＲ−５０３〕を約１：１の比率で添加し、その状態で３０分間攪拌することにより、水性塗料を得た。
【０１７７】
比較例２
滴下ロート、撹拌機、窒素ガス導入管、温度計および還流冷却管を備えたフラスコ内に脱イオン水５２７部を仕込んだ。滴下ロートに脱イオン水３５０部と、乳化剤〔（株）ＡＤＥＫＡ製、商品名：アデカリアソーブＳＲ−１０〕の２５％水溶１２０部と、２−エチルヘキシルアクリレート４３０部、メチルメタクリレート２６５部、スチレン３００部およびメタクリル酸５部からなる単量体成分(I)とを添加することにより、滴下用プレエマルションを調製し、そのうち約７４部をフラスコ内に添加し、ゆるやかに窒素ガスを吹き込みながら７０℃まで昇温し、５％過硫酸アンモニウム水溶液６０部を添加し、重合反応を開始した。その後、滴下用プレエマルションの残部を１８０分間にわたり均一にフラスコ内に滴下し、フラスコの内容物を７０℃で６０分間維持することにより、単量体成分(I)の乳化重合を終了した。フラスコの内容物のｐＨを調べたところ、当該ｐＨは２．８であった。このことから、単量体成分(I)の乳化重合がｐＨ約２．８の状態で行なわれたことが確認された。
【０１７８】
次に、フラスコの内容物を４０℃まで冷却し、２５％アンモニア水３．８部をフラスコ内に添加した後、１００メッシュの金網で濾過することにより、ｐＨが９．２である水性樹脂分散液を得た。
【０１７９】
前記で得られた水性樹脂分散液における不揮発分の含有率は４９．６％であり、単量体成分(I)における酸基含有単量体（アクリル酸）の含有率は０．５％であり、全単量体成分における酸基含有単量体（アクリル酸）の含有率は０．５％であり、水性樹脂分散液に含まれているエマルション粒子を構成している重合体全体のガラス転移温度は２℃であり、エマルション粒子の平均粒子径は１６０ｎｍであり、２５℃における水性樹脂分散液の粘度は１１００ｍＰａ・ｓであった。
【０１８０】
比較例３
滴下ロート、撹拌機、窒素ガス導入管、温度計および還流冷却管を備えたフラスコ内に脱イオン水５２７部を仕込んだ。滴下ロートに脱イオン水１４０部と、乳化剤〔（株）ＡＤＥＫＡ製、商品名：アデカリアソーブＳＲ−１０〕の２５％水溶液４８部と、メチルメタクリレート２４５部、２−エチルヘキシルアクリレート１５２部およびアクリル酸３部からなる単量体成分(I)とを添加することにより、滴下用プレエマルションを調製し、そのうち滴下用プレエマルション約７４部をフラスコ内に添加し、ゆるやかに窒素ガスを吹き込みながら７０℃まで昇温し、５％過硫酸アンモニウム水溶液６０部を添加し、重合反応を開始した。その後、滴下用プレエマルションの残部を７０分間にわたり均一にフラスコ内に滴下し、フラスコの内容物を７０℃で６０分間維持することにより、単量体成分(I)の乳化重合を終了した。フラスコの内容物のｐＨを調べたところ、当該ｐＨは２．８であった。このことから、単量体成分(I)の乳化重合がｐＨ約２．８の状態で行なわれたことが確認された。
【０１８１】
次に、フラスコの内容物を７０℃で１０分間維持した後、２５％アンモニア水をフラスコ内に添加することにより、フラスコの内容物のｐＨを７．８に調整した。
【０１８２】
フラスコの内容物を７０℃で６０分間維持した後、脱イオン水２１０部と、乳化剤〔（株）ＡＤＥＫＡ製、商品名：アデカリアソーブＳＲ−１０〕の２５％水溶液７２部と、メチルメタクリレート３５０部、２−エチルヘキシルアクリレート２３７部および４−メタクリロイルオキシ−１，２，２，６，６−ペンタメチルピペリジン１３部からなる単量体成分(II)とを混合することによって得られた滴下用プレエマルションを調製し、得られた滴下用プレエマルションを１１０分間にわたって均一にフラスコ内に滴下した。滴下終了後、フラスコの内容物を７０℃で６０分間維持することにより、単量体成分(II)の乳化重合を終了した。フラスコの内容物のｐＨを調べたところ、当該ｐＨは８．６であった。
【０１８３】
次に、フラスコの内容物を４０℃まで冷却し、２５％アンモニア水１．６部をフラスコ内に添加した後、１００メッシュの金網で濾過することにより、水性樹脂分散液を得た。得られた水性樹脂分散液のｐＨは９．０であった。
【０１８４】
前記で得られた水性樹脂分散液における不揮発分の含有率は５０．１％であり、単量体成分(I)における酸基含有単量体（アクリル酸）の含有率は０．７５％であり、全単量体成分における酸基含有単量体（アクリル酸）の含有率は０．３％であり、水性樹脂分散液に含まれているエマルション粒子を構成している重合体全体のガラス転移温度は１０℃であり、エマルション粒子の平均粒子径は１８０ｎｍであり、２５℃における水性樹脂分散液の粘度は３５０ｍＰａ・ｓであった。
【０１８５】
次に、前記で得られた水性樹脂分散液１００部に成膜助剤として２，２，４−トリメチル−１，３−ペンタンジオールモノイソブチレート〔ＪＮＣ（株）製、品番：ＣＳ−１２〕１０部を添加し、ホモディスパーで回転速度１５００ｍｉｎ-1にて１０分間攪拌した後、調製例１で得られた白色ペースト３０部、黒色ペースト〔エスケー化研（株）製、商品名：ＳＫ水性カラー（クロ）〕７部および消泡剤〔サンノプコ（株）製、商品名：ノプコ８０３４Ｌ〕０．５部を添加し、クレーブス単位粘度計（ブルックフィールド社製、品番：ＫＵ−１）を用いて２５℃で測定したときの粘度が８０ＫＵになるように増粘剤〔（株）ＡＤＥＫＡ製、商品名：アデカノールＵＨ−４２０〕および〔（株）日本触媒製、商品名：アクリセットＷＲ−５０３〕を約１：１の比率で添加し、その状態で３０分間攪拌することにより、水性塗料を得た。
【０１８６】
比較例４
滴下ロート、撹拌機、窒素ガス導入管、温度計および還流冷却管を備えたフラスコ内に脱イオン水５２７部を仕込んだ。滴下ロートに脱イオン水１４０部と、乳化剤〔（株）ＡＤＥＫＡ製、商品名：アデカリアソーブＳＲ−１０〕の２５％水溶液４８部と、メチルメタクリレート２４０部、２−エチルヘキシルアクリレート１４８部およびアクリル酸１２部からなる単量体成分(I)とを添加することにより、滴下用プレエマルションを調製し、そのうち滴下用プレエマルション約７４部をフラスコ内に添加し、ゆるやかに窒素ガスを吹き込みながら７０℃まで昇温し、５％過硫酸アンモニウム水溶液６０部を添加し、重合反応を開始した。その後、滴下用プレエマルションの残部を７０分間にわたり均一にフラスコ内に滴下し、フラスコの内容物を７０℃で６０分間維持することにより、単量体成分(I)の乳化重合を終了した。フラスコの内容物のｐＨを調べたところ、当該ｐＨは２．８であった。このことから、単量体成分(I)の乳化重合がｐＨ約２．８の状態で行なわれたことが確認された。
【０１８７】
次に、フラスコの内容物を７０℃で１０分間維持した後、２５％アンモニア水をフラスコ内に添加することにより、フラスコの内容物のｐＨを７．７に調整した。
【０１８８】
フラスコの内容物を７０℃で６０分間維持した後、脱イオン水２１０部と、乳化剤〔（株）ＡＤＥＫＡ製、商品名：アデカリアソーブＳＲ−１０〕の２５％水溶液７２部と、メチルメタクリレート３５８部、２−エチルヘキシルアクリレート２３７部および４−メタクリロイルオキシ−１，２，２，６，６−ペンタメチルピペリジン５部からなる単量体成分(II)とを混合することによって得られた滴下用プレエマルションを調製し、得られた滴下用プレエマルションを１１０分間にわたって均一にフラスコ内に滴下した。滴下終了後、フラスコの内容物を７０℃で６０分間維持することにより、単量体成分(II)の乳化重合を終了した。フラスコの内容物のｐＨを調べたところ、当該ｐＨは８．３であった。
【０１８９】
前記で得られた水性樹脂分散液における不揮発分の含有率は５０．１％であり、単量体成分(I)における酸基含有単量体（アクリル酸）の含有率は３％であり、全単量体成分における酸基含有単量体（アクリル酸）の含有率は１．２％であり、水性樹脂分散液に含まれているエマルション粒子を構成している重合体全体のガラス転移温度は１１℃であり、エマルション粒子の平均粒子径は１９０ｎｍであり、２５℃における水性樹脂分散液の粘度は４００ｍＰａ・ｓであった。
【０１９０】
次に、前記で得られた水性樹脂分散液１００部に成膜助剤として２，２，４−トリメチル−１，３−ペンタンジオールモノイソブチレート〔ＪＮＣ（株）製、品番：ＣＳ−１２〕１０部を添加し、ホモディスパーで回転速度１５００ｍｉｎ-1にて１０分間攪拌した後、調製例１で得られた白色ペースト３０部、黒色ペースト〔エスケー化研（株）製、商品名：ＳＫ水性カラー（クロ）〕７部および消泡剤〔サンノプコ（株）製、商品名：ノプコ８０３４Ｌ〕０．５部を添加し、クレーブス単位粘度計（ブルックフィールド社製、品番：ＫＵ−１）を用いて２５℃で測定したときの粘度が８０ＫＵになるように増粘剤〔（株）ＡＤＥＫＡ製、商品名：アデカノールＵＨ−４２０〕および〔（株）日本触媒製、商品名：アクリセットＷＲ−５０３〕を約１：１の比率で添加し、その状態で３０分間攪拌することにより、水性塗料を得た。
【０１９１】
比較例５
滴下ロート、撹拌機、窒素ガス導入管、温度計および還流冷却管を備えたフラスコ内に脱イオン水５２７部を仕込んだ。滴下ロートに脱イオン水１４０部と、乳化剤〔（株）ＡＤＥＫＡ製、商品名：アデカリアソーブＳＲ−１０〕の２５％水溶液４８部と、メチルメタクリレート２４０部、２−エチルヘキシルアクリレート１４８部およびアクリル酸１２部からなる単量体成分(I)とを添加することにより、滴下用プレエマルションを調製し、そのうち滴下用プレエマルション約７４部をフラスコ内に添加し、ゆるやかに窒素ガスを吹き込みながら７０℃まで昇温し、５％過硫酸アンモニウム水溶液６０部を添加し、重合反応を開始した。その後、滴下用プレエマルションの残部を７０分間にわたり均一にフラスコ内に滴下し、フラスコの内容物を７０℃で６０分間維持することにより、単量体成分(I)の乳化重合を終了した。フラスコの内容物のｐＨを調べたところ、当該ｐＨは２．８であった。このことから、単量体成分(I)の乳化重合がｐＨ約２．８の状態で行なわれたことが確認された。
【０１９２】
フラスコの内容物を７０℃で６０分間維持した後、脱イオン水２１０部と、乳化剤〔（株）ＡＤＥＫＡ製、商品名：アデカリアソーブＳＲ−１０〕の２５％水溶液７２部と、メチルメタクリレート３５０部、２−エチルヘキシルアクリレート２３７部および４−メタクリロイルオキシ−１，２，２，６，６−ペンタメチルピペリジン１３部からなる単量体成分(II)とを混合することによって得られた滴下用プレエマルションを調製し、得られた滴下用プレエマルションを１１０分間にわたって均一にフラスコ内に滴下したところ、エマルション粒子の凝集が発生したため、水性樹脂分散液を得ることができなかった。
【０１９３】
比較例６
滴下ロート、撹拌機、窒素ガス導入管、温度計および還流冷却管を備えたフラスコ内に脱イオン水６７０部を仕込んだ。滴下ロートに脱イオン水４０部と、乳化剤〔第一工業製薬（株）製、商品名：アクアロンＨＳ−１０〕の２５％水溶液４０部と、乳化剤〔第一工業製薬（株）製、商品名：アクアロンＲＮ−２０〕の２５％水溶液４０部と、メチルメタクリレート２１２部、２−エチルヘキシルアクリレート５０部およびアクリル酸８部からなる単量体成分(I)とを添加することにより、滴下用プレエマルションを調製し、そのうち滴下用プレエマルション約７４部をフラスコ内に添加し、ゆるやかに窒素ガスを吹き込みながら８０℃まで昇温し、５％過硫酸カリウム水溶液６０部を添加し、重合反応を開始した。その後、滴下用プレエマルションの残部を５０分間にわたり均一にフラスコ内に滴下した。その後、フラスコの内容物のｐＨを前記と同様にして調べたところ、当該ｐＨは２．６であった。
【０１９４】
滴下終了後、フラスコの内容物を８０℃で３０分間維持し、２５％アンモニア水をフラスコ内に添加することにより、フラスコの内容物のｐＨを７．２に調整した。
【０１９５】
次に、フラスコの内容物を８０℃で６０分間維持した後、脱イオン水２５０部と、乳化剤〔第一工業製薬（株）製、商品名：アクアロンＨＳ−１０〕の２５％水溶液２０部と、乳化剤〔第一工業製薬（株）製、商品名：アクアロンＲＮ−２０〕の２５％水溶液２０部と、２−エチルヘキシルアクリレート３９０部、メチルメタクリレート２７５部、シクロヘキシルメタクリレート５０部、γ―メタクリロイルオキシプロピルトリメトキシシラン１０部、４−メタアクリロイルオキシ−１，２，２，６，６−ペンタメチルピペリジン５部からなる単量体成分(II)とを混合することによって得られた滴下用プレエマルションを調製し、得られた滴下用プレエマルションを１３０分間にわたって均一にフラスコ内に滴下した。
【０１９６】
滴下終了後、フラスコの内容物を８０℃で６０分間維持することにより、単量体成分(II)の乳化重合を終了した。フラスコの内容物のｐＨを測定したところ、当該ｐＨは８．０であった。フラスコ内に２５％アンモニア水３．２部をフラスコ内に添加した後、得られた反応液を４０℃まで冷却し、１００メッシュの金網で濾過することにより、ｐＨが８．６である水性樹脂分散液を得た。
【０１９７】
前記で得られた水性樹脂分散液における不揮発分の含有率は４８．０％であり、単量体成分(I)における酸基含有単量体（アクリル酸）の含有率は３．０％であり、全単量体成分における酸基含有単量体（アクリル酸）の含有率は０．８％であり、水性樹脂分散液に含まれているエマルション粒子を構成している重合体全体のガラス転移温度は０℃であり、エマルション粒子の平均粒子径は１７０ｎｍであり、２５℃における水性樹脂分散液の粘度は１１００ｍＰａ・ｓであった。
【０１９８】
次に、前記で得られた水性樹脂分散液１００部に成膜助剤として２，２，４−トリメチル−１，３−ペンタンジオールモノイソブチレート〔ＪＮＣ（株）製、品番：ＣＳ−１２〕１０部を添加し、ホモディスパーで回転速度１５００ｍｉｎ-1にて１０分間攪拌した後、調製例１で得られた白色ペースト３０部、黒色ペースト〔エスケー化研（株）製、商品名：ＳＫ水性カラー（クロ）〕７部および消泡剤〔サンノプコ（株）製、商品名：ノプコ８０３４Ｌ〕０．５部を添加し、クレーブス単位粘度計（ブルックフィールド社製、品番：ＫＵ−１）を用いて２５℃で測定したときの粘度が８０ＫＵになるように増粘剤〔（株）ＡＤＥＫＡ製、商品名：アデカノールＵＨ−４２０〕および〔（株）日本触媒製、商品名：アクリセットＷＲ−５０３〕を約１：１の比率で添加し、その状態で３０分間攪拌することにより、水性塗料を得た。
【０１９９】
各実施例または各比較例で得られた水性塗料を用いて以下の物性を調べた。その結果を表１に示す。なお、物性において×の評価が１つでもあるものは、不合格であると判定される。
【０２００】
（１）パターン保持性
スレート板〔日本テストパネル（株）製、縦：７０ｍｍ、横：１５０ｍｍ、厚さ：６ｍｍ〕にシーラー〔エスケー化研（株）製、商品名：ＥＸシーラー〕をエアスプレーで１５０ｇ／ｍ2の塗布量で均一に塗布し、２３℃で１週間乾燥させた。
【０２０１】
次に、水性塗料１００部あたり水１０部の割合で当該水性塗料と水を混合することにより、当該水性塗料の水溶液を調製し、この水溶液をサグテスター（４ｍｉｌ、８ｍｉｌ、１０ｍｉｌ、１５ｍｉｌ、２０ｍｉｌの５段階の膜厚を一度に塗工が可能、各塗膜の間隔：５ｍｍ）で塗布した直後に、９０°の角度で垂直に立てかけ、そのままの状態で２３℃にて１日間乾燥させた後、塗膜の外観を目視にて観察し、以下の評価基準に基づいてパターン保持性を評価した。
〔評価基準〕
◎：１０ｍｉｌ以上の膜厚で塗膜が明確に分かれている。
○：１０ｍｉｌ以上の膜厚で塗膜がややぼやけているが分かれている。
×：１０ｍｉｌ未満の膜厚で塗膜がまったく分かれていない。
【０２０２】
（２）厚膜性
前記で得られた水性塗料１００質量部あたり水１０質量部の割合で当該水性塗料と水とを混合することにより、混合物を用意した。
【０２０３】
次に、フレキシブルボード（縦：１５０ｍｍ、横：１５０ｍｍ、厚さ：４ｍｍ）に、シーラー〔エスケー化研（株）製、商品名：ＥＸシーラー〕をエアスプレーで１５０ｇ／ｍ2の塗布量で均一に塗布し、熱風乾燥機内にて８０℃で１０分間乾燥させた。その乾燥直後に当該フレキシブルボードの表面に形成されている塗膜上に前記で得られた混合物をサグテスターにて塗膜の湿潤厚さが１００〜５００μｍのうち所定の塗膜の厚さとなるように塗布することによって試験板を作製し、得られた試験板をただちに熱風乾燥機にて風速１ｍ／ｓの条件で３０分間乾燥させた後、試験板を熱風乾燥器から取り出し、塗膜に収縮皺が確認されたときの塗膜の厚さを限界膜厚とし、以下の評価基準に基づいて限界膜厚を評価した。
〔評価基準〕
◎：限界膜厚が３７５μｍ以上
○：限界膜厚が２５０μｍ以上３７５μｍ以下
×：限界膜厚が２５０μｍ未満
【０２０４】
（３）耐候性
スレート板〔日本テストパネル（株）製、縦：７０ｍｍ、横：１５０ｍｍ、厚さ：６ｍｍ〕にシーラー〔エスケー化研（株）製、商品名：ＥＸシーラー〕をエアスプレーで１５０ｇ／ｍ2の塗布量で均一に塗布し、２３℃で１週間乾燥させた。
【０２０５】
次に、前記で得られた水性塗料を１０ｍｉｌアプリケーターで塗布し、２３℃の雰囲気中にて１週間乾燥させた後、当該水性塗料が塗布されたスレート板の側面および背面をアルミニウムテープでシールし、当該水性塗料が塗布された面の６０°鏡面光沢を光沢計〔日本電色工業（株）製、品番：ＶＧ２０００〕で測定し、さらに以下の条件にて５００時間耐候性試験を行ない、前記光沢計で当該スレート板の塗装面の光沢を測定し、式：
［光沢保持率（％）］
＝〔［耐候性試験後の光沢］÷［耐候性試験前の光沢］〕×１００
に基づいて求め、以下の評価基準に基づいて耐候性を評価した。
【０２０６】
〔耐候性試験の試験条件〕
・試験機：メタルウェザー〔ダイプラ・ウィンテス（株）製、品番：ＫＵ−Ｒ４〕
・照射：気温６５℃で相対湿度５０％の雰囲気中で４時間照射（照射強度：８０ｍＷ／ｃｍ2）
・湿潤：気温３５℃で相対湿度９８％の雰囲気中で４時間
・シャワー：湿潤前後に各３０秒間
【０２０７】
〔評価基準〕
◎：光沢保持率が８０％以上
○：光沢保持率が７０％以上８０％未満
△：光沢保持率が６０％以上７０％未満
×：光沢保持率が６０％未満
【０２０８】
（４）耐変色性
前記で得られた水性塗料を６ｍｉｌアプリケーターでガラス板〔日本テストパネル（株）製、縦：７０ｍｍ、横：１５０ｍｍ、厚さ：６ｍｍ、以下同じ〕に塗装し、２３℃で１日乾燥させた後、当該水性塗料が塗布された面を色差計〔日本電色工業（株）製、品番：分光式色差計ＳＥ−２０００〕を用い、Ｌ＊０、ａ＊０およびｂ＊０を測定した。
【０２０９】
なお、Ｌ＊は明度を表わし、ａ＊は赤色の波長の反射強度から緑色の波長の反射強度を差し引いた値を表わし、ｂ＊は黄色の波長の反射強度から青色の波長の反射強度を差し引いた値を表わす。
【０２１０】
次に、当該水性塗料を５０℃の恒温槽に３０日間貯蔵した後、ガラス板に同条件にて塗装、乾燥させ、Ｌ＊１、ａ＊１およびｂ＊１を測定した。
【０２１１】
測定後、貯蔵前のＬ＊０、ａ＊０およびｂ＊０、ならびに貯蔵後のＬ＊１、ａ＊１およびｂ＊１の測定値から、式：
ΔＥ＊（色差）
＝［（Ｌ＊０−Ｌ＊１）2＋（ａ＊０−ａ＊１）2＋（ｂ＊０−ｂ＊１）2］1/2
に基づいてΔＥ＊を求め、以下の評価基準に基づいて耐変色性を評価した。
〔評価基準〕
◎：ΔＥ＊が０．５未満
○：ΔＥ＊が０．５以上０．７未満
△：ΔＥ＊が０．７以上１．０未満
×：ΔＥ＊が１．０以上
【０２１２】
（５）総合評価
各物性において、◎を２５点、○を１５点、△を５点、×を０点とし、各物性の得点を合計することにより、総合評価を行なった。その結果を表１に示す。
【表１】
0006664918.tif 000002
【０２１３】
表１に示された結果から、各実施例で得られた水性樹脂分散体は、いずれも、各比較例と対比して、パターン保持性、厚膜性、耐候性および耐変色性に優れていることがわかる。
【産業上の利用可能性】
【０２１４】
水性樹脂分散体の製造方法および水性樹脂分散体は、例えば、塗料、コーティング剤などの用途に有用である。